(57)【要約】  ポリ乳酸（ＰＬＡ）系フィルム、特にグラフィックを描写するインク層を含むグラフィック物品が記載される。ＰＬＡ系フィルムは、半結晶性 ポリ乳酸ポリマーと、少なくとも２５℃のガラス転移温度（Ｔｇ）を有する第２のポリ酢酸ビニルポリマーと、可塑剤と、を含む。物品は典型的に、（例えば、感圧性）接着剤と低接着性バックサイズ又は剥離ライナーとを更に含み得る、テープ又はシートである。本発明のフィルムを使用してグラフィック物品を形成する方法も開示される。
2019528327.tif 000002
【特許請求の範囲】
【請求項１】
半結晶性ポリ乳酸ポリマーと、
少なくとも２５℃のＴｇを有するポリ酢酸ビニルポリマーと、
可塑剤と、
を含む第１のフィルム層
を含む物品であって、
グラフィックフィルムである、物品。
【請求項２】
前記フィルム層の主表面に近接するグラフィックを含む、請求項１に記載の物品。
【請求項３】
前記グラフィックが、前記フィルム層の主表面上に配置されている、請求項１又は２に記載の物品。
【請求項４】
前記グラフィックが、乾燥及び／又は硬化したインク層を含む、請求項３に記載の物品。
【請求項５】
前記インク層が着色剤を含む、請求項１〜４のいずれか一項に記載の物品。
【請求項６】
前記インク層がポリマーバインダーを含む、請求項１〜５のいずれか一項に記載の物品。
【請求項７】
前記インク層が、乾燥及び／若しくは硬化した放射線硬化インク、有機溶媒系インク、又は水系インクである、請求項１〜６のいずれか一項に記載の物品。
【請求項８】
前記乾燥及び／又は硬化したインクが、インクジェットインク又はスクリーン印刷インクである、請求項７に記載の物品。
【請求項９】
前記グラフィック上に配置されたトップコート層を更に含む、請求項２〜８のいずれか一項に記載の物品。
【請求項１０】
前記グラフィック上に配置されたカバーフィルムを更に含む、請求項２〜９のいずれか一項に記載の物品。
【請求項１１】
前記カバーフィルムが、接着剤層により前記グラフィックに接着している、請求項１０に記載の物品。
【請求項１２】
前記カバーフィルムが、半結晶性ポリ乳酸ポリマーを含む、請求項１０又は１１に記載の物品。
【請求項１３】
前記第１のフィルム層が、非晶質ポリ乳酸ポリマーを更に含む、請求項１〜１２のいずれか一項に記載の物品。
【請求項１４】
前記ポリ酢酸ビニルポリマーが、７５，０００ｇ／モル〜７５０，０００ｇ／モルの範囲の分子量を有する、請求項１〜１３のいずれか一項に記載の物品。
【請求項１５】
前記ポリ酢酸ビニルポリマーが、ポリ乳酸ポリマー、ポリ酢酸ビニルポリマー及び可塑剤の総量を基準として、１０〜５０重量％の範囲の量で存在する、請求項１〜１４のいずれか一項に記載の物品。
【請求項１６】
前記ポリ酢酸ビニルポリマーが、５０又は４５℃以下のガラス転移温度を有する、請求項１〜１５のいずれか一項に記載の物品。
【請求項１７】
前記可塑剤が、ポリ乳酸ポリマー、ポリ酢酸ビニルポリマー及び可塑剤の総量を基準として、５又は３５重量％の範囲の量で存在する、請求項１〜１６のいずれか一項に記載の物品。
【請求項１８】
核形成剤を、約０．０１重量％〜約１重量％の範囲の量で更に含む、請求項１〜１７のいずれか一項に記載の物品。
【請求項１９】
前記フィルムが、以下の特性：
ｉ）前記フィルムは、８０℃で２４時間経時劣化させたときに可塑剤の移行を呈さない、
ｉｉ）前記フィルムは、３０℃、２５℃又は２０℃未満のＴｇを有する、
ｉｉｉ）前記フィルムは、１回目の加熱走査で１０、１１、１２、１３、１４、又は１５Ｊ／ｇより大きく、かつ４０Ｊ／ｇ未満の、正味融解吸熱量ΔＨｎｍ１を有する、
ｉｖ）前記フィルムは、５０％〜６００％の引張伸びを有する、
ｖ）前記フィルムは、５０ＭＰａ〜７５０ＭＰａの引張弾性率を有する、
ｖｉ）前記フィルムは、動的機械分析により決定される引張貯蔵弾性率が、２℃／分の速度で加熱したときに、−４０℃〜１２５℃の温度範囲で少なくとも１０ＭＰａである、
ｖｉｉｉ）前記フィルムは、動的機械分析により決定される引張貯蔵弾性率が、２℃／分の速度で加熱したときに、２５℃〜８０℃の温度範囲で少なくとも５、６、７、８、９又は１０ＭＰａである、
のいずれか１つ又は組み合わせによって更に特徴付けられる、請求項１〜１８のいずれか一項に記載の物品。
【請求項２０】
前記フィルム層と対向する表面上に配置されたバッキングを更に含む、請求項１〜１９のいずれか一項に記載の物品。
【請求項２１】
前記フィルム層又はバッキングと対向する表面上に配置された感圧性接着剤を更に含む、請求項１〜２０のいずれか一項に記載の物品。
【請求項２２】
半結晶性ポリ乳酸ポリマーと、
少なくとも２５℃のＴｇを有する第２のポリマーと、
可塑剤と、
を含む第１のフィルム層
を含む物品であって、
グラフィックフィルムである、物品。
【請求項２３】
前記第２のポリマーが、ポリ酢酸ビニルポリマーである、請求項２２に記載の物品。
【請求項２４】
請求項２〜２１のいずれか一項又は組み合わせによって更に特徴付けられる、請求項２２又は２３に記載の物品。
【請求項２５】
グラフィック物品の形成方法であって、
半結晶性ポリ乳酸ポリマーと、
少なくとも２５℃のＴｇを有するポリ酢酸ビニルポリマー、
可塑剤と、
を含む第１のフィルム層を含むフィルムを準備することと、
前記フィルム上にグラフィックを提供することと、
を含む、方法。
【請求項２６】
前記フィルムが、焼鈍フィルムである、請求項２５に記載の方法。
【発明の詳細な説明】
【技術分野】
【０００１】
一実施形態において、半結晶性ポリ乳酸ポリマーと、少なくとも２５℃のＴｇを有するポリ酢酸ビニルポリマーと、可塑剤と、を含む第１のフィルム層を含む物品であって、グラフィックフィルムである、物品が記載される。
【図面の簡単な説明】
【０００２】
【図１】様々なグラフィックフィルムの模式的断面図である。
【図２】様々なグラフィックフィルムの模式的断面図である。
【図３】様々なグラフィックフィルムの模式的断面図である。
【図４】様々なグラフィックフィルムの模式的断面図である。
【図５】様々なグラフィックフィルムの模式的断面図である。
【図６】様々なグラフィックフィルムの模式的断面図である。
【図７】様々なグラフィックフィルムの模式的断面図である。
【図８】様々なグラフィックフィルムの模式的断面図である。
【図９】冷却中の鋭い結晶化ピーク発熱線を示す、核形成剤を含む組成物の代表的なＤＳＣプロファイルである。
【図１０】冷却中に結晶化ピーク発熱を示さなかった、核形成剤を含まない組成物の代表的なＤＳＣプロファイルである。
【図１１】実施例１２の動的機械分析の結果を示す。
【図１２】実施例１６の動的機械分析の結果を示す。
【発明を実施するための形態】
【０００３】
本明細書に記載されるグラフィック物品は、少なくとも１つの層、すなわちポリ乳酸（polylactic acid「ＰＬＡ」）ポリマーフィルムを含む第１のフィルム層を含む。乳酸は、コーンスターチ又は甘蔗糖の細菌発酵によって得られる再生可能材料であり、したがって、天然の材料、言い換えれば「バイオマス」材料であると考えられる。乳酸には、Ｌ−乳酸（（Ｓ）−乳酸としても知られる）及びＤ−乳酸（（Ｒ）−乳酸としても知られる）の２種類の光学異性体があり、以下に示す。
【化１】
2019528327.tif 000003
【０００４】
乳酸のポリエステル化により、ポリ乳酸ポリマーが得られる。
【０００５】
より典型的には、乳酸は、典型的には、以下に示すように、環状ラクチドモノマーに変換され、ラクチドは開環重合する。
【化２】
2019528327.tif 000004
【０００６】
得られるポリマー材料は、典型的にはポリラクチドポリマーと呼ばれる。
【０００７】
結晶化度、ひいては多くの重要な特性は、使用されるＬ環状ラクチドモノマーに対する、Ｄ及び／又はメソ−ラクチドの比によって主に調節される。同様に、乳酸の直接ポリエステル化によって調製されたポリマーでは、結晶化度は、Ｌ−乳酸から誘導された重合単位に対する、Ｄ−乳酸から誘導された重合単位の比によって主に調節される。
【０００８】
本明細書に記載のグラフィック物品の第１のフィルム層は、一般に、単独で又は非晶質ＰＬＡポリマーと組み合わせて、半結晶性ＰＬＡポリマーを含む。
【０００９】
いくつかの実施形態において、半結晶性ＰＬＡポリマーは、典型的に、少なくとも９０、９１、９２、９３、９４、又は９５重量％のＬ−乳酸誘導重合単位（例えばＬ−ラクチド）と、１０、９、８、７、６、又は５重量％以下のＤ−乳酸誘導重合単位（例えばＤ−ラクチド及び／又はメソ−ラクチド）とを含む。更にその他の実施形態では、半結晶性ＰＬＡポリマーは、少なくとも９６重量％の、Ｌ−乳酸から誘導された重合単位（例えばＬ−ラクチド）、及び４、３、又は２重量％未満の、Ｄ−乳酸から誘導された重合単位（例えばＤ−ラクチド及び／又はメソ−ラクチド）を含む。同様に、フィルムは、フィルム中の半結晶性ＰＬＡポリマーの濃度に応じて、更に低濃度の、Ｄ−乳酸から誘導された重合単位（例えばＤ−ラクチド及び／又はメソ−ラクチド）を含む。例えば、フィルム組成物が、約２重量％のＤ−ラクチド及び／又はメソ−ラクチドを有する、半結晶性ＰＬＡを１５重量％含む場合、フィルム組成物は、約０．３重量％のＤ−ラクチド及び／又はメソ−ラクチドを含む。フィルムは、一般に、９、８、７、６、５、４、３、２、１．５、１．０、０．５、０．４、０．３、０．２、又は０．１重量％以下の、Ｄ−乳酸から誘導された重合単位（例えばＤ−ラクチド及び／又はメソ−ラクチド）を含む。半結晶性ＰＬＡの好適例としては、Ｎａｔｕｒｅｗｏｒｋｓ（商標）Ｉｎｇｅｏ（商標）４０４２Ｄ及び４０３２Ｄが挙げられる。これらのポリマーは、約２００，０００ｇ／モルの分子量Ｍｗ；約１００，０００ｇ／モルのＭｎ；及び約２．０の多分散度を有するものとして文献に記載されている。
【００１０】
あるいは、半結晶性ＰＬＡポリマーは、少なくとも９０、９１、９２、９３、９４、又は９５重量％の、Ｄ−乳酸から誘導された重合単位（例えばＤ−ラクチド）、及び１０、９、８、７、６、又は５重量％以下の、Ｌ−乳酸から誘導された重合単位（例えばＬ−ラクチド及び／又はメソ−ラクチド）を含み得る。更にその他の実施形態では、半結晶性ＰＬＡポリマーは、少なくとも９６重量％の、Ｄ−乳酸から誘導された重合単位（例えばＤ−ラクチド）、及び４、３、又は２重量％未満の、Ｌ−乳酸から誘導された重合単位（例えばＬ−ラクチド及び／又はメソ−ラクチド）を含む。同様に、フィルムは、フィルム中の半結晶性ＰＬＡポリマーの濃度に応じて、更に低濃度の、Ｌ−乳酸から誘導された重合単位（例えばＬ−ラクチド及び／又はメソ−ラクチド）を含む。例えば、フィルム組成物が、約２重量％のＬ−ラクチド及び／又はメソ−ラクチドを有する、半結晶性ＰＬＡを１５重量％含む場合、フィルム組成物は、約０．３重量％の、Ｌ−ラクチド及び／又はメソ−ラクチドを含む。フィルムは、一般に、９、８、７、６、５、４、３、２、１．５、１．０、０．５、０．４、０．３、０．２、又は０．１重量％以下の、Ｌ−乳酸から誘導された重合単位（例えばＬ−ラクチド及び／又はメソ−ラクチド）を含む。このような半結晶性ＰＬＡの例は、「Ｓｙｎｔｅｒｒａ（商標）ＰＤＬＡ」として入手可能である。
【００１１】
第１のフィルム層は、半結晶性ＰＬＡとブレンドされた非晶質ＰＬＡポリマーを更に含んでもよい。有機溶媒系インクによるフィルムの印刷適性を改善するために、非晶質ＰＬＡポリマーを含めることが好ましい場合がある。
【００１２】
いくつかの実施形態において、非晶質ＰＬＡは、典型的に、９０重量％以下のＬ−乳酸誘導重合単位と、１０重量％超のＤ乳酸誘導重合単位（例えばＤ−乳酸ラクチド及び／又はメソ−ラクチド）とを含む。いくつかの実施形態では、非晶質ＰＬＡは、少なくとも８０又は８５重量％の、Ｌ−乳酸から誘導された重合単位（例えばＬ−ラクチド）を含む。いくつかの実施形態において、非晶質ＰＬＡは、２０又は１５重量％以下のＤ−乳酸誘導重合単位（例えばＤ−ラクチド及び／又はメソ−ラクチド）を含む。好適な非晶質ＰＬＡとしては、Ｎａｔｕｒｅｗｏｒｋｓ（商標）Ｉｎｇｅｏ（商標）４０６０Ｄグレードが挙げられる。このポリマーは、約１８０，０００ｇ／モルの分子量Ｍｗを有することが文献に記載されている。
【００１３】
あるいは、非晶質ＰＬＡは、典型的には、９０重量％以下の、Ｄ−乳酸から誘導された重合単位、及び１０重量％より多い、Ｌ乳酸から誘導された重合単位（例えばＬ−乳酸ラクチド及び／又はメソ−ラクチド）を含む。いくつかの実施形態では、非晶質ＰＬＡは、少なくとも８０又は８５重量％の、Ｄ−乳酸から誘導された重合単位（例えばＤ−ラクチド）を含む。いくつかの実施形態では、非晶質ＰＬＡは、２０又は１５重量％以下の、Ｌ−乳酸から誘導された重合単位（例えばＬ−ラクチド及び／又はメソ−ラクチド）を含む。
【００１４】
いくつかの実施形態において、半結晶性ＰＬＡポリマー及び非晶質ＰＬＡポリマーは両方とも、一般に、高濃度のＬ−乳酸誘導重合単位（例えばＬ−ラクチド）とともに、低濃度のＤ−乳酸誘導重合単位（例えばＤ−ラクチド）を含む。
【００１５】
他の実施形態において、半結晶性ＰＬＡポリマー及び非晶質ＰＬＡポリマーは両方とも、一般に、高濃度の、Ｄ−乳酸誘導重合単位（例えばＤ−ラクチド）とともに、低濃度のＬ−乳酸誘導重合単位（例えばＬ−ラクチド）を含む。
【００１６】
ＰＬＡポリマーは、好ましくは、２１０℃、質量２．１６ｋｇで、２５、２０、１５、又は１０ｇ／分以下のメルトフローレート（ＡＳＴＭ  Ｄ１２３８に従って測定される）を有する「フィルムグレード」ポリマーである。いくつかの実施形態では、ＰＬＡポリマーは、２１０℃で１０又は９ｇ／分未満のメルトフローレートを有する。メルトフローレートは、ＰＬＡポリマーの分子量に関連している。ＰＬＡポリマーは典型的には、ポリスチレン標準物質を用いてゲル浸透クロマトグラフィによって測定される、少なくとも５０，０００ｇ／モル、７５，０００ｇ／モル、１００，０００ｇ／モル、１２５，０００ｇ／モル、１５０，０００ｇ／モルの重量平均分子量（Ｍｗ）を有する。いくつかの実施形態では、分子量（Ｍｗ）は、４００，０００ｇ／ｍｏｌ、３５０，０００ｇ／ｍｏｌ又は３００，０００ｇ／ｍｏｌ以下である。
【００１７】
ＰＬＡポリマーは、典型的には、約２５〜１５０ＭＰａの範囲の引張強度、約１０００〜７５００ＭＰａの範囲の引張弾性率、及び少なくとも３、４、又は５から約１０又は１５％までの範囲の引張伸びを有する。いくつかの実施形態では、ＰＬＡポリマーの破断点引張強度は少なくとも３０、３５、４０、４５又は５０ＭＰａである。いくつかの実施形態では、ＰＬＡポリマーの引張強度は１２５、１００又は７５ＭＰａ以下である。いくつかの実施形態では、ＰＬＡポリマーの引張弾性率は少なくとも１５００、２０００、２５００又は３０００ＭＰａである。いくつかの実施形態では、ＰＬＡポリマーの引張弾性率は７０００、６５００、６０００、５５００、５０００、又は４０００ＭＰａ以下である。このような引張及び伸び特性は、ＡＳＴＭ  Ｄ８８２によって測定することができ、典型的には、このようなＰＬＡポリマーの製造業者又は供給業者から報告されている。
【００１８】
ＰＬＡポリマーは一般に、以下の実施例に記載されているとおり示差走査熱量測定（ＤＳＣ）により決定することができる、約５０〜６５℃の範囲のガラス転移温度Ｔｇを有する。いくつかの実施形態では、Ｔｇは少なくとも５１、５２、５３、５４又は５５℃である。
【００１９】
半結晶性ＰＬＡポリマーは、典型的には、１４０〜１７５℃、１８０℃、１８５℃又は１９０℃の範囲の（例えばピーク）融点を有する。いくつかの実施形態では、（例えばピーク）融点は少なくとも１４５、１５０又は１５５℃である。典型的には半結晶性ＰＬＡを、単独で、又は非晶質ＰＬＡポリマーと組み合わせて含むＰＬＡポリマーは、１８０、１９０、２００、２１０、２２０又は２３０℃の温度で溶融加工することができる。
【００２０】
一実施形態では、ＰＬＡポリマーは結晶化してステレオコンプレックスを形成することができる（Ｍａｃｒｏｍｏｌｅｃｕｌｅｓ，１９８７，２０（４），ｐｐ９０４〜９０６）。ＰＬＡステレオコンプレックスは、ＰＬＬＡ（主としてＬ−乳酸又はＬ−ラクチド単位から重合したＰＬＡホモポリマー）を、ＰＤＬＡ（主としてＤ−乳酸又はＤ−ラクチド単位から重合したＰＬＡホモポリマー）とブレンドすると形成される。ＰＬＡのステレオコンプレックス結晶は、この結晶の融解温度が２１０〜２５０℃の範囲であるため検討対象となる。ステレオコンプレックスＰＬＡ結晶の融解温度が高くなると、ＰＬＡ系材料の熱安定性が向上する。ＰＬＡステレオコンプレックス結晶により、ＰＬＡホモポリマーの結晶体が有効に核生成することも知られている（Ｐｏｌｙｍｅｒ，Ｖｏｌｕｍｅ  ４７，Ｉｓｓｕｅ  １５，１２  Ｊｕｌｙ  ２００６，Ｐａｇｅ  ５４３０）。この核生成効果は、ＰＬＡ系材料の全体の結晶化度を増加させ、したがって材料の熱安定性が向上する。
【００２１】
第１のフィルム層は典型的に、ＰＬＡポリマー、第２の（例えばポリ酢酸ビニル）ポリマー、及び可塑剤の総重量を基準として、少なくとも４０、４５又は５０重量％の量で、半結晶性ＰＬＡポリマー又は半結晶性ＰＬＡと非晶質ＰＬＡとのブレンドを含む。ＰＬＡポリマーの総量は典型的に、ＰＬＡポリマー、第２の（例えばポリ酢酸ビニル）ポリマー、及び可塑剤の総重量の、９０、８５、８０、７５、又は７０重量％以下である。
【００２２】
フィルム組成物が半結晶性ＰＬＡと非晶質ＰＬＡとのブレンドを含む場合、半結晶性ＰＬＡの量は、典型的には、ＰＬＡポリマー、第２の（例えばポリ酢酸ビニル）ポリマー、及び可塑剤の総重量に基づいて、少なくとも５、１０、１５又は２０重量％である。いくつかの実施形態では、非晶質ＰＬＡポリマーの量は、ＰＬＡポリマー、第２の（例えばポリ酢酸ビニル）ポリマー、及び可塑剤の総重量に基づいて、１０、１５、２５又は３０重量％から、５０、５５又は６０重量％以下の範囲である。非晶質ＰＬＡポリマーの量は、結晶性ポリマーの量より多くもよい。
【００２３】
フィルム組成物は、ポリ酢酸ビニルポリマーなどの第２のポリマーを更に含む。第２のポリマーは、可塑剤の濃度（下記の実施例に記載の試験方法によって決定される）を可塑剤の移行なしで増加させることができるように、ＰＬＡと可塑剤との相溶性を改善できる。
【００２４】
第２の（例えばポリ酢酸ビニル）ポリマーは、少なくとも２５、３０、３５又は４０℃のＴｇを有する。第２の（例えばポリ酢酸ビニル）ポリマーのＴｇは、典型的には８０、７５、７０、６５、６０、５５、５０又は４５℃以下である。
【００２５】
第２の（例えばポリ酢酸ビニル）ポリマーは、典型的には、少なくとも５０，０００ｇ／モル、７５，０００ｇ／モル、１００，０００ｇ／モル、１２５，０００ｇ／モル、１５０，０００ｇ／モル、１７５，０００ｇ／モル、２００，０００ｇ／モル、２２５，０００ｇ／モル又は２５０，０００ｇ／モルの、重量又は数平均分子量（ポリスチレン標準物質を用いたサイズ排除クロマトグラフィにより決定される）を有する。いくつかの実施形態において、分子量（Ｍｗ）は、２，０００，０００ｇ／モル、１，５００，０００ｇ／モル、１，０００，０００ｇ／モル、７５０，０００ｇ／モル、５００，０００ｇ／モル、４５０，０００ｇ／モル、４００，０００ｇ／モル、３５０，０００ｇ／モル又は３００，０００ｇ／モル以下である。いくつかの実施形態では、第２の（例えばポリ酢酸ビニル）ポリマーの分子量は、ＰＬＡポリマーの分子量より高い。一実施形態では、第２の（例えばポリ酢酸ビニル）ポリマーは、１０〜５０又は１００ｍＰａ＊ｓの範囲の、２０℃での１０重量％の酢酸エチル溶液中での粘度を有するものとして特徴付けることができる。別の実施形態では、第２の（例えばポリビニル）アセテートポリマーは、５〜２０ｍＰａ＊ｓの範囲の、２０℃での５重量％の酢酸エチル溶液中での粘度を有するものとして特徴付けることができる。
【００２６】
いくつかの有利な実施形態では、第２のポリマーが、ポリ酢酸ビニルポリマーである。ポリ酢酸ビニルポリマーは、典型的にはホモポリマーである。しかし、ポリ酢酸ビニルポリマーのＴｇが前述の範囲内であるという条件で、ポリマーは、比較的低濃度の、他のコモノマーから誘導された繰り返し単位を含んでもよい。他のコモノマーとしては、例えば、アクリル酸及びメチルアクリレートなどのアクリルモノマー、塩化ビニル及びビニルピロリドンなどのビニルモノマー、並びにエチレンなどのＣ２〜Ｃ８アルキレンモノマーが挙げられる。ポリ酢酸ビニルポリマーの、他のコモノマーから誘導された繰り返しの総濃度は、典型的には、１０、９、８、７、６、又は５重量％以下である。いくつかの実施形態では、ポリ酢酸ビニルポリマーの、他のコモノマーから誘導された繰り返しの総濃度は、典型的には、４、３、２、１又は０．５重量％以下である。ポリ酢酸ビニルポリマーは、典型的には、低レベルで加水分解されている。ビニルアルコール単位に加水分解されたポリ酢酸ビニルポリマーの重合単位は、一般に、ポリ酢酸ビニルポリマーの、１０、９、８、７、６、５、４、３、２、１又は０．５モル％以下である。
【００２７】
ポリ酢酸ビニルポリマーは、様々な供給元から市販されており、Ｗａｃｋｅｒから商品名ＶＩＮＮＡＰＡＳ（商標）で、Ｖｉｎａｖｉｌ  Ａｍｅｒｉｃａｓ  Ｃｏｒｐｏｒａｔｉｏｎ，Ｗｅｓｔ  Ｃｈｉｃａｇｏ，ＩＬから商品名ＶＩＮＡＶＩＬで市販されている。ＰＬＡと組み合わせる前、このようなポリ酢酸ビニルポリマーは、（例えば白色の）固体粉末又は無色のビーズ形態であることが多い。いくつかの実施形態では、ポリ酢酸ビニルポリマー（ＰＬＡポリマーと組み合わせる前は例えば粉末）は水再分散性ではない。
【００２８】
単一の第２の（例えばポリ酢酸ビニル）ポリマー又は２種以上の第２の（例えばポリ酢酸ビニル）ポリマーの組み合わせを利用することができる。
【００２９】
本明細書に記載されている第１のフィルム層中に存在する第２の（例えばポリ酢酸ビニル）ポリマーの総量は、ＰＬＡポリマー、第２の（例えばポリ酢酸ビニル）ポリマー、及び可塑剤の総重量を基準として、少なくとも約１０重量％であり、典型的には約５０、４５、又は４０重量％以下である。いくつかの実施形態では、第２の（例えばポリ酢酸ビニル）ポリマーの濃度は、少なくとも１５又は２０重量％の量で存在する。
【００３０】
いくつかの実施形態において、第１のフィルム層は、典型的には、３０、２９、２８、２７、２６、２５、２４、２３、２２、２１、又は２０℃未満のＴｇを有し、（実施例に記載されている試験方法に従って）８０℃で２４時間経時劣化させたときに可塑剤の移行を呈さない。この特性は、第２の（例えばポリ酢酸ビニル）ポリマーが含まれることに起因する。
【００３１】
第１のフィルム層は、可塑剤を更に含む。フィルム組成物中の可塑剤の総量は、典型的には、ＰＬＡポリマー、第２の（例えばポリ酢酸ビニル）ポリマー、及び可塑剤の総重量に基づいて、約５重量％〜約３５、４０、４５又は５０重量％の範囲である。いくつかの実施形態では、可塑剤の濃度は、フィルム組成物の少なくとも６、７、８、９、１０、１１、１２、１３、１４又は１５重量％である。
【００３２】
ＰＬＡを可塑化可能な様々な可塑剤が、当該技術分野において記載されている。可塑剤は一般に２５℃で液体であり、典型的には、約２００ｇ／モル〜１０，０００ｇ／モルの範囲の分子量を有する。いくつかの実施形態では、可塑剤の分子量は５，０００ｇ／モル以下である。他の実施形態では、可塑剤の分子量は、４，０００、３，０００、２，０００又は１，０００ｇ／モル以下である。可塑剤の様々な組み合わせを利用することができる。
【００３３】
可塑剤は、好ましくは、１つ以上のアルキルエステル基若しくは脂肪族エステル基又はエーテル基を含む。典型的には、多官能性エステル及び／又はエーテルが好ましい。これらとしては、アルキルリン酸エステル、ジアルキルエーテルジエステル、トリカルボン酸エステル、エポキシ化油及びエステル、ポリエステル、ポリグリコールジエステル、アルキルアルキルエーテルジエステル、脂肪族ジエステル、アルキルエーテルモノエステル、クエン酸エステル、ジカルボン酸エステル、植物油及びそれらの誘導体、並びにグリセリンのエステルが挙げられる。このような可塑剤には一般に、芳香族基及びハロゲン原子がなく、生分解性であることが予期される。このような可塑剤は、通常、Ｃ２〜Ｃ１０の炭素鎖長を有する、直鎖又は分枝アルキル末端基を更に含む。
【００３４】
一実施形態では、可塑剤は、以下の式（Ｉ）
【化３】
2019528327.tif 000005
［式中、
Ｒは独立して、同じであっても又は異なっていてもよいアルキル基であり、
Ｒ’はＨ又は（Ｃ１〜Ｃ１０）アシル基である］で表されるバイオ系クエン酸系可塑剤である。
【００３５】
Ｒは、典型的には、独立して、Ｃ１〜Ｃ１０の炭素鎖長を有する直鎖又は分枝アルキル基である。いくつかの実施形態では、ＲはＣ２〜Ｃ８又はＣ２〜Ｃ４直鎖アルキル基である。いくつかの実施形態では、Ｒ’はアセチルである。他の実施形態において、少なくとも１つのＲは、Ｃ５以上の炭素鎖長を有する分枝アルキル基である。いくつかの実施形態では、分枝アルキル基は８以下の炭素鎖長を有する。
【００３６】
代表的なクエン酸系可塑剤としては、例えば、トリエチルシトレート、アセチルトリエチルシトレート、トリブチルシトレート、アセチルトリブチルシトレート、トリヘキシルシトレート、アセチルトリヘキシルシトレート、トリオクチルシトレート、アセチルトリオクチルシトレート、ブチリルトリヘキシルシトレート、アセチルトリス−３−メチルブチルシトレート、アセチルトリス−２−メチルブチルシトレート、アセチルトリス−２−エチルヘキシルシトレート、及びアセチルトリス−２−オクチルシトレートが挙げられる。他の代表的なクエン酸系可塑剤は、Ｖｅｒｔｅｌｌｕｓ  Ｓｐｅｃｉａｌｔｉｅｓ，Ｉｎｃｏｒｐｏｒａｔｅｄ（Ｉｎｄｉａｎａｐｏｌｉｓ，ＩＮ）から商品名ＣＩＴＲＯＦＬＥＸ  Ａ−４  ＰＬＡＳＴＩＣＩＺＥＲで入手可能なアセチルトリ−ｎ−ブチルシトレートである。
【００３７】
別の実施形態では、可塑剤は、ポリエチレングリコール骨格及びエステルアルキル末端基を含む。ポリエチレングリコール部分の分子量は、典型的には少なくとも１００、１５０又は２００ｇ／モル、かつ１，０００ｇ／モル以下である。いくつかの実施形態では、ポリエチレングリコール部分は、９００、８００、７００、又は６００ｇ／モル以下の分子量を有する。例としては、Ｈａｌｌｓｔａｒ，Ｃｈｉｃａｇｏ，ＩＬから商品名「ＴｅｇＭｅＲ（商標）８０９」で販売されているポリエチレングリコール（４００）ジエチルヘキサノエート、及びＨａｌｌｓｔａｒ，Ｃｈｉｃａｇｏ，ＩＬから商品名「ＴｅｇＭｅＲ（商標）８０４」で販売されているテトラエチレングリコールジエチルヘキサノエートが挙げられる。
【００３８】
別の実施形態において、可塑剤は、Ｅａｓｔｍａｎ，Ｋｉｎｇｓｐｏｒｔ，ＴＮからＡｄｍｅｘ（商標）６９９５として市販されているものなどの、ポリマーアジペート（すなわち、アジピン酸から誘導されたポリエステル）として特徴付けることができる。
【００３９】
別の実施形態では、可塑剤は、米国特許第８，１５８，７３１号に記載されているものなど、置換又は非置換の脂肪族ポリエステルであり、本明細書に参照により組み込まれる。
【００４０】
いくつかの実施形態では、脂肪族ポリエステル可塑剤は、コハク酸、グルタル酸、アジピン酸、及び／又はセバシン酸から誘導し得る繰り返し単位を含む。いくつかの実施形態では、本明細書に開示されるポリマーブレンドのポリエステルは、１，３−プロパンジオール及び／又は１，２−プロパンジオールから誘導し得る繰り返し単位を含む。いくつかの実施形態では、本明細書に開示されるポリマーブレンドのポリエステルは、１−オクタノール、１−デカノール、及び／又はそれらの混合物から誘導し得る１つ又は２つの停止剤単位を含む。いくつかの実施形態では、本明細書に開示されるポリマーブレンドのポリエステルは、コハク酸、グルタル酸、アジピン酸、及び／又はセバシン酸から誘導し得る繰り返し単位と、１，３−プロパンジオール及び／又は１，２−プロパンジオールから誘導し得る繰り返し単位と、１−オクタノール、１−デカノール、及び／又はそれらの混合物から誘導し得る１つ又は２つの停止単位とを含む。
【００４１】
いくつかの実施形態において、脂肪族ポリエステル可塑剤は、以下の式を有する。
【化４】
2019528327.tif 000006
［式中、ｎは１〜１０００であり、Ｒ１は、共有結合及び１〜１８個の炭素原子を有する置換又は非置換の脂肪族炭化水素基からなる群から選択され、Ｒ２は１〜２０個の炭素原子を有する置換又は非置換の脂肪族炭化水素基であり、Ｘ１は、−ＯＨ、−Ｏ２Ｃ−Ｒ１−ＣＯ２Ｈ及び−Ｏ２Ｃ−Ｒ１−ＣＯ２Ｒ３からなる群から選択され、Ｘ２は、−Ｈ、−Ｒ２−ＯＨ、及びＲ３からなる群から選択され、Ｒ３は１〜２０個の炭素原子を有する置換又は非置換の脂肪族炭化水素基である］を有する。いくつかの実施形態において、ポリエステルは上記式を有し、ただし、Ｘ１が−ＯＨ又はＯ２Ｃ−Ｒ１−ＣＯ２Ｈである場合、Ｘ２はＲ３であることを条件とする。
【００４２】
繰り返し単位の数ｎは、脂肪族ポリエステル可塑剤が前述の分子量を有するように選択される。
【００４３】
いくつかの実施形態では、Ｒ１、Ｒ２及び／又はＲ３はアルキル基である。Ｒ１アルキル基は、例えば、１〜１８個の炭素原子、１〜１０個の炭素原子、１〜８個の炭素原子、２〜７個の炭素原子、２〜６個の炭素原子、２〜５個の炭素原子、２〜４個の炭素原子、及び／又は３個の炭素原子を有し得る。例えば、Ｒ１は、−（ＣＨ２）２−、−（ＣＨ２）３−、−（ＣＨ２）４−及び−（ＣＨ２）８−からなる群から選択することができる。Ｒ２アルキル基は、例えば、１〜２０個の炭素原子、１〜１０個の炭素原子、１〜８個の炭素原子、２〜７個の炭素原子、２〜６個の炭素原子、２〜５個の炭素原子、２〜４個の炭素原子、及び／又は３個の炭素原子を有し得る。例えば、Ｒ２は、−（ＣＨ２）３−、−ＣＨ２ＣＨ（ＣＨ３）−及び−ＣＨ（ＣＨ３）ＣＨ２−からなる群から選択することができる。Ｒ３アルキル基は、例えば、１〜２０個の炭素原子、１〜１８個の炭素原子、２〜１６個の炭素原子、３〜１４個の炭素原子、４〜１２個の炭素原子、６〜１２個の炭素原子、８〜１２個の炭素原子、及び／又は８〜１０個の炭素原子を有し得る。例えば、Ｒ３はまた、−（ＣＨ２）７ＣＨ３及び−−（ＣＨ２）９ＣＨ３を含む混合であってもよい。
【００４４】
いくつかの実施形態では、Ｒ１は、１〜１０個の炭素を有するアルキル基であり、Ｒ２は１〜１０個の炭素を有するアルキル基であり、Ｒ３は１〜２０個の炭素を有するアルキル基である。他の実施形態では、Ｒ１は、２〜６個の炭素を有するアルキル基であり、Ｒ２は２〜６個の炭素を有するアルキル基であり、Ｒ３は８〜１２個の炭素を有するアルキル基である。更に他の実施形態では、Ｒ１は、２〜４個の炭素を有するアルキル基であり、Ｒ２は２〜３個の炭素を有するアルキル基であり、Ｒ３は８〜１０個の炭素を有するアルキル基である。更に他の実施形態において、Ｒ１は、−（ＣＨ２）２−、−（ＣＨ２）３−、−（ＣＨ２）４−、及び−（ＣＨ２）８−からなる群から選択され、Ｒ２は、−（ＣＨ２）３−、−ＣＨ２ＣＨ（ＣＨ３）−、及び−ＣＨ（ＣＨ３）ＣＨ２−からなる群から選択され、Ｒ３は、−（ＣＨ２）７ＣＨ３及び−（ＣＨ２）９ＣＨ３を含む混合物である。
【００４５】
脂肪族ポリエステル可塑剤は、約０〜約２０、又はそれ以上の酸価を有し得る。ポリエステルの酸価は、ポリエステル試料１ｇ中の遊離酸を中和するのに必要な水酸化カリウムのミリグラム数を測定する、既知の方法によって測定することができる。
【００４６】
酸価が低い可塑剤は、典型的に、フィルムの貯蔵寿命安定性及び／又は耐久性にとって好ましい。いくつかの実施形態では、可塑剤の酸価は、１０、９、８、７、６、５、４、３、２又は１以下であることが好ましい。
【００４７】
脂肪族ポリエステル可塑剤は、約０〜約１１０、例えば、約１〜約４０、約１０〜約３０、約１５〜約２５、約３０〜約１１０、約４０〜約１１０、約５０〜約１１０、及び／又は約６０〜約９０の水酸基価を有し得る。ポリエステルはまた、約１１０より高い水酸基価を有し得る。ポリエステルの水酸基価は、ＡＳＴＭ試験方法Ｄ４２７４に記載されている方法などの、水酸基を測定する既知の方法により測定できる。
【００４８】
１つの代表的な脂肪族ポリエステル可塑剤は、Ｈａｌｌｓｔａｒ，Ｃｈｉｃａｇｏ，ＩＬから商品名ＨＡＬＬＧＲＥＥＮ  Ｒ−８０１０（商標）として販売されている。
【００４９】
いくつかの実施形態において、可塑剤化合物は、典型的に、水酸基をほとんど又は全く有さない。いくつかの実施形態において、可塑剤化合物の総重量に対する水酸基の重量％百分率は１０、９、６、７、６、５、４、３、２、１重量％以下である。いくつかの実施形態では、可塑剤化合物は水酸基を含まない。よって本実施形態では、可塑剤はグリセロールでも水でもない。
【００５０】
結晶化速度を加速するために、核形成剤もまた、ＰＬＡフィルム組成物中に存在してよい。好適な核形成剤としては、例えば無機鉱物、有機化合物、有機酸及びイミドの塩、ＰＬＡの加工温度より高い融点を有する微細化結晶性ポリマー、並びに前述のものの２つ以上の組み合わせが挙げられる。好適な核形成剤は典型的には、少なくとも２５ナノメートル、又は少なくとも０．１ミクロンの平均粒径を有する。２種以上の異なる核形成剤の組み合わせを使用してもよい。
【００５１】
有用な核形成剤の例としては、例えば、タルク（含水ケイ酸マグネシウム−Ｈ２Ｍｇ３（ＳｉＯ３）４又はＭｇ３Ｓｉ４Ｏ１０（ＯＨ）２）、シリカ（ＳｉＯ２）、チタニア（ＴｉＯ２）、アルミナ（Ａｌ２Ｏ３）、酸化亜鉛、サッカリンナトリウム塩、ケイ酸カルシウム、安息香酸ナトリウム、チタン酸カルシウム、芳香族スルホン酸塩誘導体、窒化ホウ素、銅フタロシアニン、フタロシアニン、サッカリンナトリウム塩、アイソタクチックポリプロピレン、ポリブチレンテレフタレートなどが挙げられる。
【００５２】
有機核形成剤が存在する場合、核形成剤は、典型的には、フィルム組成物の総重量に基づいて、少なくとも約０．０１、０．０２、０．０３、０．０４、０．０５、０．１、０．１５又は０．２重量％から、約１、２、３、４又は５重量％以下の範囲の濃度である。核形成剤が、シリカ、アルミナ、酸化亜鉛及びタルクなどの無機酸化物充填剤である場合、濃度はより高くてもよい。
【００５３】
一実施形態では、核形成剤は、フェニルホスホン酸亜鉛、フェニルホスホン酸マグネシウム、４−ｔｅｒｔ−ブチルフェニルホスホン酸二ナトリウム、及びジフェニルホスフィン酸ナトリウムなどのリン含有芳香族有機酸の塩として特徴付けることができる。
【００５４】
１つの有利な核形成剤は、以下の化学式
【化５】
2019528327.tif 000007
を有するフェニルホスホン酸亜鉛であり、日産化学工業から商品名「Ｅｃｏｐｒｏｍｏｔｅ」で入手可能である。
【００５５】
いくつかの実施形態では、無機充填剤を使用して、保管及び輸送中にフィルムの層又はロールがブロッキング又はスティッキングするのを防ぐことができる。無機充填剤としては、表面改質されているか、又はされていないかのいずれかの、粘土及び鉱物が挙げられる。例としては、タルク、ケイソウ土、シリカ、マイカ（雲母）、カオリン、二酸化チタン、パーライト、及びウォラストナイトが挙げられる。
【００５６】
有機バイオマテリアル充填剤としては、改質されているか、又はされていないかのいずれかの、様々な林産物及び農産物が挙げられる。例としては、セルロース、コムギ、デンプン、変性デンプン、キチン、キトサン、ケラチン、農産物から誘導されたセルロース系材料、グルテン、穀粉及びグアーガムが挙げられる。「穀粉」という用語は、一般に、１種の同じ植物資源に由来するタンパク質含有画分及びデンプン含有画分を有するフィルム組成物に関し、タンパク質含有画分及びデンプン含有画分は互いに分離されてない。穀粉中に存在する典型的なタンパク質は、グロブリン、アルブミン、グルテニン、セカリン、プロラミン、グルテリンである。典型的な実施形態では、第１のフィルム層は、穀粉などの有機バイオマテリアル充填剤をほとんど又は全く含まない。よって、有機バイオマテリアル充填剤（例えば、穀粉）の濃度は、典型的には、全フィルム組成物の１０、９、８、７、６、５、４、３、２、又は１重量％未満である。
【００５７】
いくつかの実施形態では、第１のフィルム層は、脂肪酸誘導体などのブロッキング防止剤を含む。１つの好適なブロッキング防止剤は、Ｓｕｋａｎｏ  Ｐｏｌｙｍｅｒｓ  Ｃｏｒｐｏｒａｔｉｏｎ（Ｄｕｎｃａｎ，ＳＣ）から商品名ＳＵＫＡＮＯ  ＤＣＳ５１１で入手可能なものなど、ＰＬＡポリマー、５〜１０重量％の脂肪酸誘導体及び２０〜４０重量％のシリカの混合物である。
【００５８】
第１のフィルム層は、任意選択で１種以上の従来の添加剤を含有してもよい。添加剤としては、例えば、抗酸化剤、安定剤、紫外線吸収剤、潤滑剤、加工助剤、静電気防止剤、着色剤、耐衝撃助剤、充填剤（例えばケイソウ土）、艶消し剤、難燃剤（例えばホウ酸亜鉛）、顔料（例えば二酸化チタン）などが挙げられる。充填剤又は顔料のいくつかの例としては、酸化亜鉛、二酸化チタンなどの無機酸化物材料、シリカ、カーボンブラック、炭酸カルシウム、三酸化アンチモン、金属粉末、雲母、黒鉛、タルク、セラミック微小球、ガラス又はポリマービーズ又は気泡、繊維、デンプンなどが挙げられる。
【００５９】
存在する場合、添加剤の量は、少なくとも０．１、０．２、０．３、０．４又は０．５重量％であり得る。いくつかの実施形態において、添加剤の量は、フィルム組成物全体の２５、２０、１５、１０又は５重量％以下である。他の実施形態では、添加剤の濃度は、全フィルム組成物の４０、４５、５０、５５又は約６５重量％以下の範囲であり得る。
【００６０】
第１のＰＬＡ系フィルムは、本明細書に記載されているように、モノリシックフィルムであっても多層フィルムのフィルム層であってもよい。第１のＰＬＡ系フィルム又はフィルム層は、典型的に無配向であるが、任意選択で配向されていてもよい。
【００６１】
フィルムがモノリシックフィルムである場合、フィルムの厚さは、典型的に、少なくとも１０、１５、２０、又は２５ミクロン（１ｍｉｌ）〜５００ミクロン（２０ｍｉｌ）の厚さである。いくつかの実施形態では、フィルムの厚さは２５００、２０００、１５００、１０００、８００、４００、３００、２００、１５０又は５０ミクロン以下である。フィルムは、特に５０ｍｉｌより厚い厚さでは、枚葉の形態であってもよい。（例えばより薄い）フィルムは、ロール品の形態であってもよい。
【００６２】
フィルムが多層フィルムのフィルム層である場合、多層フィルムは、典型的に、前述のとおりの厚さを有する。しかし、フィルム層の厚さは、１０ミクロン未満であってもよい。一実施形態では、本明細書に記載のフィルム組成物を含むフィルム層は外層であり、すなわち換言すればスキン層である。スキン層の上に第２のフィルム層が配置されている。第２のフィルム層は、典型的にはスキン層と異なる組成を有する。いくつかの実施形態において、第２のフィルムは、第１のフィルム層とは異なる組成を有するＰＬＡ系フィルムである。
【００６３】
本明細書に記載の第１のフィルム組成物の調製において、ＰＬＡ、ＰＶＡｃなどの第２のポリマー、可塑剤、核形成剤等は加熱され（例えば、１８０〜２５０℃）、当業者に既知である任意の好適な手段を用いて十分に混合される。例えば、フィルム組成物は、（例えば、Ｂｒａｂｅｎｄｅｒ）混合機、押出成形機、混練機などを使用して混合してもよい。
【００６４】
混合の後、フィルム組成物は、プロセスの規模及び利用可能な設備を考慮に入れて、既知のフィルム形成技術を使用して（例えばキャスト）フィルムに形成してもよい。いくつかの実施形態では、ＰＬＡ系フィルム組成物をプレス機に送り、次に圧縮し固化して枚葉のＰＬＡフィルムを形成する。他の実施形態では、ＰＬＡ系フィルム組成物は、ダイを通して、好適な冷却温度に維持されたキャスティングロール上に押し出して、連続長のＰＬＡ系フィルムを形成することができる。いくつかの実施形態において、フィルム押出し中、キャスティングロール温度は、キャスティングロール上でＰＬＡフィルムの結晶体を維持するために、好ましくは８０〜１２０℃に維持される。
【００６５】
本明細書に記載のＰＬＡ系フィルムは、様々なグラフィック物品に使用することができる。いくつかの実施形態において、ＰＬＡフィルムは、ポリ塩化ビニル（ＰＶＣ）フィルムと同様の又は更に良好な特性を有し、したがってＰＶＣフィルムの代わりに使用することができる。したがって、本明細書に記載のフィルム及び物品は、ポリ塩化ビニル（ＰＶＣ）フィルムもフタレート系可塑剤も含まなくてよい。
【００６６】
フィルム及びフィルム組成物は、実施例に記載の試験方法により決定される様々な特性を有することができる。
【００６７】
第１のＰＬＡ系フィルムは、一般に、約−２０℃、−１５℃、又は−１０℃〜４０℃の範囲、すなわちＰＬＡポリマー及び第２の（例えばポリ酢酸ビニル）ポリマーの両方のＴｇより低いガラス転移温度を有する。いくつかの実施形態において、フィルムは、少なくとも−５、−４、−３、−２、−１又は０℃のガラス転移温度を有する。いくつかの実施形態において、フィルムは、３５℃又は３０℃又は２５℃未満のガラス転移温度を有する。いくつかの実施形態において、フィルムは、２０℃、１９℃、又は１８℃未満のガラス転移温度を有する。
【００６８】
第１のＰＬＡ系フィルムは、典型的に、少なくとも約１５０℃又は１５５℃〜約１６５℃、１７０℃、１７５℃、１８０℃、１８５℃又は１９０℃の範囲に及ぶ、融解温度Ｔｍ１又はＴｍ２を有する。更に、フィルム組成物は、８０℃、９０℃、又は１００℃〜最大１２０℃、１３０℃、又は１４０℃の範囲に及ぶ、結晶化ピーク温度Ｔｃを有し得る。
【００６９】
正味の融解吸熱量は、融解吸熱エネルギーから結晶化発熱エネルギーを減じたものである（後述の実施例において更に詳細に記載されているとおり）。フィルム組成物（すなわち、溶融プレスされてフィルムになっていない、小型混練機から採取した）の正味の融解吸熱量は、２回目の加熱走査により決定するが、一方、（例えば溶融プレスされた）フィルムの正味の融解吸熱量は、１回目の加熱走査により決定する。米国特許第６，００５，０６８号によれば、ＰＬＡフィルムは、約１０Ｊ／ｇ未満の正味の融解吸熱量を示す場合、非晶質とみなされる。フィルムが核形成剤を含む場合などの有利な実施形態では、フィルムの正味の融解エンタルピーであるΔＨｎｍ２及びΔＨｎｍ１はそれぞれ、１０、１１、１２、１３、１４又は１５Ｊ／ｇより大きく、かつ４０、３９、３８、３７、３６又は３５Ｊ／ｇ未満である。
【００７０】
一実施形態では、第１のＰＬＡ系フィルムは、−１０〜３０℃のＴｇ、及び前述のとおりの１０Ｊ／ｇより大きくかつ４０Ｊ／ｇ未満の正味融解吸熱量ΔＨｎｍ１を有する。このようなフィルムは室温で柔軟であり、図１１の動的機械分析（ＤＭＡ）の結果により示されるように、高温までの加熱時に比較的高い機械的特性、例えば弾性率を有する。この実施形態において、フィルムは、引張貯蔵弾性率が、２℃／分の速度で加熱したときに、−４０℃〜１２５℃の温度範囲で少なくとも１０ＭＰａ、典型的には１０，０００ＭＰａ未満である（すなわち、引張貯蔵弾性率は、２℃／分の速度で−４０〜１２５℃に加熱したとき、１０ＭＰａ未満には低下しない）。いくつかの実施形態において、フィルムは、動的機械分析により決定される引張貯蔵弾性率が、２℃／分の速度で加熱したときに、２５℃〜８０℃の温度範囲で少なくとも５、６、７、８、９、又は１０ＭＰａである。対照的に、図１２に示すように、フィルムが非常に低い正味融解吸熱量を有する場合、温度が室温２３℃を超えて上昇したとき、弾性率などの機械的特性は劇的に低下した。
【００７１】
第１のＰＬＡ系フィルムは、後述の実施例に更に記載されているように、標準引張試験を利用して評価することができる。フィルムの引張強度は、典型的には少なくとも５又は１０ＭＰａであり、かつ典型的には、フィルムを製造するために利用されるＰＬＡ及び第２の（例えばポリ酢酸ビニル）ポリマーの引張強度未満である。いくつかの実施形態では、引張強度は、４５、４０、３５、３４、３３、３２、３１、又は３０ＭＰａ以下である。フィルムの伸びは、典型的には、フィルムを製造するために利用されるＰＬＡ及び第２の（例えばポリ酢酸ビニル）ポリマーの伸びより大きい。いくつかの実施形態では、伸びは、少なくとも３０、４０又は５０％である。他の実施形態においては、伸びは、少なくとも１００％、１５０％、２００％、２５０％又は３００％である。いくつかの実施形態において、伸びは、６００％又は５００％以下である。フィルムの引張弾性率は、典型的には少なくとも５０、１００、又は１５０ＭＰａである。いくつかの実施形態において、引張弾性率は、少なくとも２００、２５０又は３００ＭＰａである。いくつかの実施形態では、引張弾性率は、１０００ＭＰａ、７５０ＭＰａ又は６５０ＭＰａ以下である。
【００７２】
いくつかの実施形態において、第１のＰＬＡ系フィルム層は透明であり、可視光線透過率は少なくとも９０パーセントである。第１のフィルム層は、透明である場合、フィルム内の任意の層（バッキング、カバーフィルム、又は中間層（すなわち、最外層間の層）など）に用いることができる。他の実施形態において、第１のＰＬＡ系フィルム層は、不透明（例えば白色）又は反射性であり、典型的にバッキング又は中間層として利用される。
【００７３】
フィルムは、任意選択で、第１のフィルム層に近接する第２の（例えば、フィルム）層を更に含む。典型的な実施形態において、第２の層は、第１のフィルム層と異なる。第２の層が透明であり、少なくとも９０パーセントの可視光線透過率を有する場合、第２の層は、バッキング、カバーフィルム、又は中間層などの、グラフィック物品の任意の層として利用することができる。第２の（例えば、フィルム）層が不透明（例えば白色）又は反射性である場合、第２の層は、典型的に、バッキング又は中間層として利用される。グラフィックフィルムは、２つ以上の第２の層を含んでいてもよい。一実施形態において、ＰＬＡ系フィルムは、本明細書に記載のように、バッキング及びカバーフィルムとして利用され、グラフィックはバッキングとカバーフィルムとの間に配置されている。
【００７４】
第２の層は第１のフィルム層と接触していてもよく、又はプライマー若しくは接着促進処理剤が第１のフィルム層と第２の（例えば、フィルム）層との間に配置されていてもよい。いくつかの実施形態において、接着剤組成物の層は、第１のＰＬＡ系フィルム層又は第２の（例えば、フィルム）層に近接している。接着剤は、典型的に、第１のフィルム層又は第２の層上に直接配置される。あるいは、第１のフィルム層又は第２の層と接着剤層との間に、プライマー又は接着促進処理剤が配置されてもよい。
【００７５】
グラフィック物品は、接着剤（例えば感圧性接着剤）を更に含むテープ又はシートであってよい。ＰＬＡ系フィルム１０１は、一方の主表面に配置されたグラフィック１１０と、バッキングと対向する主表面１０６に配置された接着剤（例えば感圧性接着剤）とを含む、（図１に示されている）バッキングフィルムとして特徴付けることができる。感圧性接着剤層は、典型的に、取り外し可能な剥離ライナーを更に含む。
【００７６】
別の実施形態において、接着剤組成物の十分に透過的な層が、第１のフィルム層と第２の（例えばフィルム）層との間に配置されてもよい。第１のフィルム層は、バッキング、カバーフィルム、又はバッキング及びカバーフィルムの両方であってよい。グラフィックは、典型的にはカバーフィルムの下に、又は接着剤及びカバーフィルムの下に位置決めされる。したがって、グラフィックは、カバーフィルムを通して、及び任意に接着剤を通して見える。
【００７７】
ＰＬＡ系フィルムは、隣接する感圧性接着剤層とより良好に接着させるために、通常の表面処理に供してもよい。表面処理としては、例えば、オゾンへの曝露、火炎への曝露、高圧電撃曝露、電離放射線処理、及び他の化学的又は物理的な酸化処理が挙げられる。化学的表面処理としてはプライマーが挙げられる。好適なプライマーの例としては、塩素化ポリオレフィン、ポリアミド、米国特許第５，６７７，３７６号、同第５，６２３，０１０号に開示されている変性ポリマー、並びに国際公開第９８／１５６０１号及び国際公開第９９／０３９０７号に開示されているもの、並びに他の変性アクリルポリマーが挙げられる。一実施形態において、プライマーは、３Ｍ  Ｃｏｍｐａｎｙから「３Ｍ（商標）Ｐｒｉｍｅｒ９４」として販売されている、アクリレートポリマー、塩素化ポリオレフィン及びエポキシ樹脂を含む有機溶媒系プライマーである。
【００７８】
天然又は合成のゴム系感圧接着剤、アクリル感圧接着剤、ビニルアルキルエーテル感圧接着剤、シリコーン感圧接着剤、ポリエステル感圧接着剤、ポリアミド感圧接着剤、ポリα−オレフィン、ポリウレタン感圧接着剤、及びスチレンブロックコポリマー系感圧接着剤などの様々な（例えば感圧）接着剤を、ＰＬＡ系フィルムに適用することができる。感圧性接着剤は、一般に、動的機械分析により測定可能な貯蔵弾性率（Ｅ’）が、室温（２５℃）、周波数１Ｈｚで、３×１０６ダイン／ｃｍ未満である。
【００７９】
ある実施形態では、感圧性接着剤は、天然ゴム系である場合があり、これは、天然ゴムエラストマーが、接着剤のエラストマー成分の少なくとも約２０重量％を、構成することを意味する（充填剤、粘着付与剤などを全く含まない）。更なる実施形態では、天然ゴムエラストマーは、接着剤のエラストマー成分の少なくとも約５０重量％、又は少なくとも約８０重量％を構成する。いくつかの実施形態では、天然ゴムエラストマーは、１つ以上のブロックコポリマー熱可塑性エラストマー（例えば、Ｋｒａｔｏｎ  Ｐｏｌｙｍｅｒｓ（Ｈｏｕｓｔｏｎ，ＴＸ）から商品名ＫＲＡＴＯＮで入手可能な一般的種類）と混合され得る。特定の実施形態では、天然ゴムエラストマーは、少なくとも１つの粘着付与樹脂とともに、天然ゴムエラストマーと組み合わせて、スチレン−イソプレンラジカルブロックコポリマーと混合してもよい。この種類の接着剤組成物は、米国特許公開第２００３／０２１５６２８号（Ｍａら）において更に詳細に開示されており、参照により組み込まれる。
【００８０】
感圧性接着剤は、有機溶媒系、水性エマルション、（例えば米国特許第６，２９４，２４９号に記載されているものなどの）ホットメルト、感熱性、並びに化学線（例えば電子ビーム、紫外線）硬化性感圧接着剤であってもよい。感熱接着剤は、感圧性接着剤について先に記載したのと同じ分類のものから調製することができる。しかし、それらの成分及び濃度は、接着剤が感圧性ではなく感熱性であるか、又はこれらの組み合わせになるように選択される。
【００８１】
いくつかの実施形態では、この接着剤層は、再配置可能な接着剤層である。用語「再配置可能」とは、少なくとも初期において、接着能を実質的に損なわずに、基材に繰り返し接着し、取り外すことが可能であることを指す。再配置可能な接着剤は通常、少なくとも初期において、従来の強力な粘着性のＰＳＡの剥離強度よりも低い、基材表面に対する剥離強度を有する。好適な再配置可能接着剤は、ともにＭｉｎｎｅｓｏｔａ  Ｍｉｎｉｎｇ  ａｎｄ  Ｍａｎｕｆａｃｔｕｒｉｎｇ  Ｃｏｍｐａｎｙ，Ｓｔ．Ｐａｕｌ，Ｍｉｎｎｅｓｏｔａ，ＵＳＡによって製造される、ＣＯＮＴＲＯＬＴＡＣ  Ｐｌｕｓフィルムブランド及びＳＣＯＴＣＨＬＩＴＥ  Ｐｌｕｓシート材料ブランドに使用される接着剤タイプを含む。
【００８２】
接着剤層は、構造化した接着剤層、又は少なくとも１つの微細構造化した表面を有する接着剤層も有し得る。このような構造化した接着剤層を含むフィルム物品を、基材表面に適用すると、チャネル又は同様構造のネットワークがフィルム物品と基材表面との間に存在する。このようなチャネル又は同様構造の存在により、接着剤層を通って水平方向に空気がとおり抜けることができ、これにより、適用中のフィルム物品及び表面基材の下から空気を抜くことができる。
【００８３】
トポロジー的構造化した接着剤はまた、再配置可能な接着剤を提供するのにも使用され得る。例えば、比較的大規模な接着剤エンボス加工によって、感圧性接着剤／基材接触面積が永続的に低減することにより、感圧性接着剤の接着強度も低減することが記載されている。様々なトポロジーとしては、凹面及び凸面のＶ字溝、ダイヤモンド、カップ、半球、コーン、噴火口形、及びその他の３次元形状で、接着剤層の底表面よりも有意に小さな上表面を有するものが挙げられる。一般に、これらのトポロジーは、平滑な表面の接着剤層に比べ、より低い剥離接着値を有する、接着シート、フィルム及びテープを提供する。多くの場合において、このトポロジー的構造化した表面の接着剤はまた、接触時間の増加に伴う接着の構築が遅いことも示されている。
【００８４】
微細構造化した接着表面を有する接着剤層には、接着表面の機能部分全体にわたって均一に分布し、かつ接着表面から外向きに突出した、接着剤又は複合接着剤「ペグ」が含まれ得る。このような接着剤層を備えたフィルム物品は、基材表面上に配置したときに、再配置可能なシート材料を提供する（米国特許第５，２９６，２７７号を参照）。このような接着剤層は、保管及び加工中に接着剤ペグを保護するため、一致した微細構造化した剥離ライナーも必要とする。微細構造化した接着表面の形成は、例えば、対応する微細エンボス型付模様（micro-embossed pattern）の剥離ライナー上に接着剤をコーティングすることによって、又は、国際公開第９８／２９５１６号に記載されているとおり、対応する微細エンボス型付模様の剥離ライナーに対して、接着剤（例えばＰＳＡ）を押し付けることによって、達成することもできる。
【００８５】
望ましい場合、接着剤層は、複数の接着剤サブ層を含んでもよく、組み合わせた接着層アセンブリを得ることができる。例えば、接着剤層は、連続的又は不連続なＰＳＡの被覆層又は再配置可能な接着剤とともに、ホットメルト接着剤のサブ層を含み得る。
【００８６】
アクリル感圧接着剤は、溶液重合、塊状重合、又は乳化重合などのフリーラジカル重合技術によって製造することができる。アクリルポリマーは、ランダムコポリマー、ブロックコポリマー、又はグラフトポリマーなどの任意の種類のものであってよい。重合は、一般に使用される重合開始剤及び連鎖移動剤のいずれを用いてもよい。
【００８７】
アクリル感圧接着剤は、１〜１４個の炭素原子、好ましくは平均４〜１２個の炭素原子を含有する（例えば非第三級）アルコールから得られる、１つ以上の（メタ）アクリレートエステルモノマーである重合単位を含む。モノマーの例としては、エタノール、１−プロパノール、２−プロパノール、１−ブタノール、２−ブタノール、１−ペンタノール、２−ペンタノール、３−ペンタノール、２−メチル−１−ブタノール、３−メチル−１−ブタノール、１−ヘキサノール、２−ヘキサノール、２−メチル−１−ペンタノール、３−メチル−１−ペンタノール、２−エチル−１−ブタノール；３，５，５−トリメチル−１−ヘキサノール、３−ヘプタノール、１−オクタノール、２−オクタノール、イソオクチルアルコール、２−エチル−１−ヘキサノール、１−デカノール、２−プロピルヘプタノール、１−ドデカノール、１−トリデカノール、１−テトラデカノールなどの非第三級アルコールと、アクリル酸又はメタクリル酸のいずれかとのエステルが挙げられる。
【００８８】
アクリル系感圧性接着剤は、１つ以上の低Ｔｇ（メタ）アクリレートモノマーの重合単位を含み、すなわち、反応してホモポリマーを形成する（メタ）アクリレートモノマーは、０℃以下のＴｇを有する。いくつかの実施形態において、低Ｔｇモノマーは、−５℃以下、又は−１０℃以下のＴｇを有する。これらのホモポリマーのＴｇは、多くの場合に−８０℃以上、−７０℃以上、−６０℃以上、又は−５０℃以上である。
【００８９】
低Ｔｇモノマーは、次の式
Ｈ２Ｃ＝ＣＲ１Ｃ（Ｏ）ＯＲ８
［式中、Ｒ１はＨ又はメチルであり、Ｒ８は１〜２２個の炭素を有するアルキル、又は２〜２０個の炭素及び酸素若しくは硫黄から選択される１〜６個のヘテロ原子を有するヘテロアルキルである］を有し得る。アルキル基又はヘテロアルキル基は、直鎖、分枝、環状、又はこれらの組み合わせであり得る。
【００９０】
例示的な低Ｔｇモノマーとしては、例えば、エチルアクリレート、ｎ−プロピルアクリレート、ｎ−ブチルアクリレート、イソブチルアクリレート、ｔ−ブチルアクリレート、ｎ−ペンチルアクリレート、イソアミルアクリレート、ｎ−ヘキシルアクリレート、２−メチルブチルアクリレート、２−エチルヘキシルアクリレート、４−メチル−２−ペンチルアクリレート、ｎ−オクチルアクリレート、２−オクチルアクリレート、イソオクチルアクリレート、イソノニルアクリレート、デシルアクリレート、イソデシルアクリレート、ラウリルアクリレート、イソトリデシルアクリレート、オクタデシルアクリレート、及びドデシルアクリレートが挙げられる。
【００９１】
低Ｔｇヘテロアルキルアクリレートモノマーとしては、２−メトキシエチルアクリレート及び２−エトキシエチルアクリレートが挙げられるが、これらに限定されない。
【００９２】
典型的な実施形態において、アクリル系感圧性接着剤は、６〜２０個の炭素原子を含むアルキル基を有する、少なくとも１つの低Ｔｇモノマーの重合単位を含む。いくつかの実施形態では、低Ｔｇモノマーは、７個又は８個の炭素原子を含む、アルキル基を有する。例示的なモノマーとしては、２−エチルヘキシル（メタ）アクリレート、イソオクチル（メタ）アクリレート、ｎ−オクチル（メタ）アクリレート、イソデシル（メタ）アクリレート、ラウリル（メタ）アクリレート、及び、２−オクチル（メタ）アクリレートなどの、（メタ）アクリル酸と再生可能資源から誘導されたアルコールとのエステルが挙げられるが、これらに限定されない。
【００９３】
アクリル感圧接着剤は、典型的には、重合単位の総重量（即ち、無機充填剤又は他の添加剤を除く）に基づいて、少なくとも５０、５５、６０、６５、７０、７５、８０、８５、９０重量％以上の、０℃未満のＴｇを有する単官能性アルキル（メタ）アクリレートモノマーの重合単位を含む。
【００９４】
アクリル系感圧性接着剤は、少なくとも１つの高Ｔｇモノマーを更に含んでもよく、すなわち、反応してホモポリマーを形成する（メタ）アクリレートモノマーは、０℃を超えるＴｇを有する。高Ｔｇモノマーは、より典型的には、５℃、１０℃、１５℃、２０℃、２５℃、３０℃、３５℃、又は４０℃を超えるＴｇを有する。高Ｔｇ一官能価アルキル（メタ）アクリレートモノマーとしては、例えば、ｔ−ブチルアクリレート、メチル（メタ）アクリレート、エチル（メタ）アクリレート、イソプロピルメタクリレート、ｎ−ブチルメタクリレート、イソブチルメタクリレート、ｓ−ブチルメタクリレート、ｔ−ブチルメタクリレート、ステアリルメタクリレート、フェニルメタクリレート、シクロヘキシルメタクリレート、イソボルニルアクリレート、イソボルニルメタクリレート、ノルボルニル（メタ）アクリレート、ベンジルメタクリレート、３，３，５トリメチルシクロヘキシルアクリレート、シクロヘキシルアクリレート、Ｎ−オクチルアクリルアミド、及びプロピルメタクリレート又はこれらの組み合わせが挙げられる。
【００９５】
アクリル感圧接着剤は、極性モノマーの重合単位を更に含んでもよい。代表的な極性モノマーとしては、例えば、酸官能性モノマー（例えばアクリル酸、メタクリル酸）、ヒドロキシル官能性（メタ）アクリレート）モノマー、窒素含有モノマー（例えばアクリルアミド）、及びそれらの組み合わせが挙げられる。いくつかの実施形態では、アクリル感圧接着剤は、少なくとも０．５、１、２又は３重量％、かつ典型的には１０重量％以下の、アクリルアミドなどの極性モノマー及び／又は（メタ）アクリル酸などの酸官能性モノマーの重合単位を含む。
【００９６】
感圧性接着剤は、必要に応じて１種以上の好適な添加剤を更に含んでもよい。添加剤の例は、架橋剤（例えば多官能性（メタ）アクリレート架橋剤（例えばＴＭＰＴＡ）、エポキシ架橋剤、イソシアネート架橋剤、メラミン架橋剤、アジリジン架橋剤など）、粘着付与剤（例えば、フェノール変性テルペン並びにロジンのグリセロールエステル及びロジンのペンタエリスリトールエステルなどのロジンエステル、並びにＣ５及びＣ９炭化水素粘着付与剤）、増粘剤、可塑剤、充填剤、抗酸化剤、紫外線吸収剤、静電気防止剤、界面活性剤、均染剤、着色剤、難燃剤、及びシランカップリング剤である。
【００９７】
（例えば、感圧性）接着剤層は、様々な一般的なコーティング方法、（例えばグラビア）ローラーコーティング、フローコーティング、ディップコーティング、スピンコーティング、スプレーコーティング、ナイフコーティング、（例えばロータリ又はスリット）ダイコーティング、（例えばホットメルト）押出コーティング、及び印刷によって、フィルム上に配置することができる。接着剤は、本明細書に記載のＰＬＡフィルムに直接適用してもよく、又は剥離ライナーを使用して転写コーティングしてもよい。剥離ライナーを使用する場合は、接着剤は、ライナー上にコーティングしてフィルムに積層するか、又は、フィルム上にコーティングしてその後に接着剤層に剥離ライナーが適用される。接着剤層は、連続層として、又はパターン化不連続層として、適用することができる。接着剤層は、典型的には、約５〜５０μｍの厚さを有する。
【００９８】
剥離ライナーは、典型的には、オルガノシリコーン化合物、フルオロポリマー、ポリウレタン及びポリオレフィンなどの低表面エネルギー化合物でコーティング又は変性された、紙又はフィルムを含む。この剥離ライナーはまた、接着剤をはじく化合物を添加したか、又は添加していない、ポリエチレン、ポリプロピレン、ＰＶＣ、ポリエステルから製造されたポリマーシートであり得る。上述のように、剥離ライナーは、接着剤層に対して構造を付与するための、微細構造化した又は微細エンボス型付模様を有し得る。
【００９９】
いくつかの実施形態において、シート又はテープグラフィック物品は、シート又はテープがロール状になっているときに、感圧性接着剤の最も外側の（露出）表面が低接着性バックサイズに接触するように、ＰＬＡ系フィルムの第１の主面上に設けられた低接着性バックサイズを備える。一実施形態において、ＰＬＡ系フィルムは、カバーフィルムである。この実施形態において、グラフィックは低接着性バックサイズに接触しない。
【０１００】
様々な低接着性バックサイズ組成物、例えばシリコーン、ポリエチレン、ポリカルバメート、ポリアクリルなどが当該技術分野で記載されている。
【０１０１】
低接着性バックサイズの組成物（例えば、感圧性接着剤の組成物と組み合わされる）は、適切なレベルの剥離をもたらすように選択される。いくつかの実施形態では、低接着性バックサイズは、ちょうど米国特許公開第２０１４／０１３８０２５号に記載されているようにその上に配設された塗料を定着させる能力を、高めることもできる。
【０１０２】
低接着性バックサイズに含むために好適であり得る、例示的な材料の一般的な分類としては、例えば、（メタ）アクリルポリマー、ウレタンポリマー、ビニルエステルポリマー、ビニルカルバメートポリマー、フッ素含有ポリマー、シリコーン含有ポリマー、及びこれらの組み合わせが挙げられる。
【０１０３】
いくつかの実施形態では、低接着性バックサイズは、有機溶媒系溶液又は水性エマルションである。
【０１０４】
いくつかの実施形態では、低接着性バックサイズは、アクリル接着剤と同じ（メタ）アクリレートモノマーから調製され得るアクリル組成物を含み得る。しかし、低接着性バックサイズ組成物は、典型的には、低濃度の、オクタデシルアクリレートなどの低Ｔｇモノマーと、高濃度の、アクリル酸などの高Ｔｇモノマーとを含む。いくつかの実施形態では、低接着性バックサイズは、オクタデシルアクリレートなどの低Ｔｇモノマーの重合単位を少なくとも４０、４５又は５０重量％〜約６０重量％の範囲で含む。本明細書に記載の低接着性バックサイズに関する重量％は、別段の記載がない限り、有機溶媒又は水性溶媒を全く含まない総固形分に対してである。
【０１０５】
このような組成物は、米国特許第３，０１１，９８８号（Ｌｕｅｄｋｅら）に更に詳述されており、参照によりに組み込まれる。
【０１０６】
いくつかの実施形態では、低接着性バックサイズは、例えば、結晶性ポリマーセグメントを生じる大量のモノマー単位を含む組成物において、識別可能な結晶融点（Ｔｍ）を含む場合がある。このようなＴｍは、Ｔｇの代わりに、又はこれと一緒に存在し得る。いくつかの実施形態において、Ｔｍは、存在する場合、２０℃〜６０℃の範囲であり得る。
【０１０７】
いくつかの実施形態では、低接着性バックサイズは、少なくともいくつかの（メタ）アクリル酸基を含み得る。いくつかの実施形態では、（メタ）アクリル酸基の濃度は、少なくとも２、３、４又は５重量％から１０、１５又は２０重量％の範囲である。
【０１０８】
いくつかの実施形態では、低接着性バックサイズは、シリコーン含有材料を含み得る。様々な実施形態では、このような材料は、非シリコーン（例えば、（メタ）アクリレート）側鎖を有するシリコーン主鎖、シリコーン側鎖を有する非シリコーン（例えば、（メタ）アクリレート）主鎖、シリコーン単位及び非シリコーン（例えば、（メタ）アクリレート）単位を含むコポリマー主鎖などを含み得る。シリコーンポリ尿素材料、シリコーンポリ尿素ポリウレタン材料、シリコーンポリオキサミド材料、シロキサンイニファータ誘導組成物などがまた好適であり得る。
【０１０９】
ある実施形態では、低接着性バックサイズのシリコーン含有材料は、式Ｉ
【化６】
2019528327.tif 000008
【０１１０】
ある実施形態では、低接着性バックサイズのシリコーン含有材料は、式ＩＩａ、ＩＩｂ、若しくはＩＩｃ
【化７】
2019528327.tif 000009
の一般式を有する、メルカプト官能性シリコーンマクロマー、又はこれらの混合物の反応生成物を含む。
【０１１１】
メルカプト官能性シリコーンマクロマー、及びこのようなマクロマーを使用する低接着性バックサイズ組成物の製造の更なる詳細は、米国特許第５，０３２，４６０号（Ｋａｎｔｎｅｒら）に見出すことができ、本明細書に参照により組み込まれる。
【０１１２】
様々な実施形態では、上記のシリコーンマクロマーのいずれかが、メタ（アクリル）モノマー、及び／又は任意の他のビニルモノマーと組み合わせて使用され得る。このようなモノマーは、例えば、上記のガラス転移温度の範囲のいずれかを達成するために使用され得る。いくつかの実施形態では、（例えば式ＩＩａの）シリコーンマクロマーは、全反応物の約１５〜３５重量％で使用され得、反応物の残部は、少なくとも１つの高Ｔｇ（メタ）アクリルモノマー、少なくとも１つの低Ｔｇ（メタ）アクリルモノマー、及び少なくとも１つの（メタ）アクリル酸モノマーを含む。特定の実施形態では、低Ｔｇモノマーはメチルアクリレートであり、高Ｔｇモノマーはメチルメタクリレートであり、（メタ）アクリル酸モノマーはメタクリル酸である。更なる実施形態では、このような組成物において、（例えば式ＩＩａの）シリコーンマクロマーは、約２０〜３０重量％で使用される。
【０１１３】
シリコーンマクロマーを含むいくつかの実施形態では、低接着性バックサイズは、少なくとも２、３、４又は５重量％から１０、１５又は２０重量％の範囲の（メタ）アクリル酸基を含む。
【０１１４】
いくつかの実施形態において、感圧性接着剤及び低接着性バックサイズの成分は、存在する場合、典型的に、表面への良好な接着をもたらし、同時に（例えば目に見える）残留物を残すことなく中程度の力で除去可能であるように選択される。
【０１１５】
いくつかの実施形態において、本明細書に記載されるグラフィック物品は、第２の層を更に含む。第２の層は接着剤とＰＬＡ系フィルムとの間に配置されたバッキングであってもよく、かつ／又は第２の層はＰＬＡ系バッキングフィルム上に配置された透過性カバーフィルムであってもよい。
【０１１６】
バッキングは、様々な可撓性及び非可撓性（例えば予備成形されたウェブ）の基材を含むことができ、それには、ポリマーフィルム、金属箔、発泡体、紙、及びこれらの組み合わせ（例えば、金属化ポリマーフィルム）が挙げられるが、これらに限定されない。ポリマーフィルムとしては、例えば、ポリオレフィン、例えば、ポリプロピレン（例えば二軸配向された）、ポリエチレン（例えば高密度又は低密度）、ポリ塩化ビニル、ポリウレタン、ポリエステル（ポリエチレンテレフタレート）、ポリカーボネート、ポリメチル（メタ）アクリレート（ＰＭＭＡ）、ポリビニルブチラール、ポリイミド、ポリアミド、フルオロポリマー、セルロースアセテート、セルローストリアセテート、エチルセルロース、及びポリ乳酸（ＰＬＡ）などのバイオ系材料が挙げられる。
【０１１７】
別の実施形態において、第１のＰＬＡ系フィルム又はバッキングは、金属又は金属酸化物層を更に含んでもよい。金属の例としては、アルミニウム、ケイ素、マグネシウム、パラジウム、亜鉛、スズ、ニッケル、銀、銅、金、インジウム、ステンレス鋼、クロム、チタンなどが挙げられる。金属酸化物層に用いられる金属酸化物の例としては、酸化アルミニウム、酸化亜鉛、酸化アンチモン、酸化インジウム、酸化カルシウム、酸化カドミウム、酸化銀、酸化金、酸化クロム、酸化ケイ素、酸化コバルト、酸化ジルコニウム、酸化スズ、酸化チタン、酸化鉄、酸化銅、酸化ニッケル、酸化白金、酸化パラジウム、酸化ビスマス、酸化マグネシウム、酸化マンガン、酸化モリブデン、酸化バナジウム、酸化バリウムなどが挙げられる。これらの金属及び金属酸化物は、単独で、又は２つ以上の組み合わせで使用することができる。これらの金属及び／又は金属酸化物の層は、真空蒸着、イオンプレーティング、スパッタリング、及びＣＶＤ（Ｃｈｅｍｉｃａｌ  Ｖａｐｏｒ  Ｄｅｐｏｓｉｔｉｏｎ）などの公知の方法により形成することができる。金属及び／又は金属酸化物層の厚さは、典型的には、少なくとも５ｎｍから、１００又は２５０ｎｍ以下の範囲である。
【０１１８】
バッキングの厚さは、典型的には、少なくとも１０、１５、２０又は２５ミクロン（１ミル）、かつ典型的には５００ミクロン（２０ミル）以下の厚さである。いくつかの実施形態では、バッキングの厚さは、４００、３００、２００又は１００ミクロン以下である。第１のフィルム層及び第２の（例えばフィルム）層の厚さは、バッキングと同じであってもよい。しかし、第１及び／又は第２の（例えばフィルム）層は、特にバッキングと組み合わせて用いる場合、１０ミクロン未満でよい。いくつかの実施形態では、第１及び／又は第２のフィルム層は、典型的には少なくとも２５０ｎｍ、５００ｎｍ、７５０ｎｍ、又は１ミクロンである。バッキング及び全体としてのフィルムは、典型的には巻取り品（roll-good）の形態であるが、個別の枚葉の形態であってもよい。
【０１１９】
いくつかの実施形態において、第２の（例えばフィルム）層は、ポリカーボネート、ポリエチレンテレフタレート、ポリアミド、ポリエチレン、ポリプロピレン、ポリスチレン、ポリ塩化ビニル、ポリ（メタ）アクリルポリマー、ＡＢＳ（アクリロニトリル−ブタジエン−スチレンコポリマー）樹脂等の熱可塑性ポリマーである。
【０１２０】
いくつかの実施形態において、フィルム全体、第１のフィルム層、カバーフィルム、及び／又はバッキングは形状適合性（conformable）である。「適合」とは、フィルムを湾曲部若しくは突起の周りに引き延ばせるよう、又はフィルムを破損若しくは剥離することなく凹みに押し入れられるように、基材表面上の湾曲部、凹み又は突起に適応可能であるように、フィルム又はフィルム層が十分に柔軟かつ可撓性であることを意味する。また、適用後にフィルムが基材表面から剥離又は遊離（ポップアップと呼ばれる）しないことが望ましい。
【０１２１】
好適で適合している第２のフィルム層としては、例えば、ポリ塩化ビニル（ＰＶＣ）、可塑化ポリ塩化ビニル、ポリウレタン、ポリエチレン、ポリプロピレン、フルオロポリマーなどが挙げられる。例えば、熱可塑性ポリウレタン及びセルロースエステルを含め、他のポリマーブレンドも場合により好適である。
【０１２２】
いくつかの実施形態では、フィルムは、テープを、テープの湾曲部分の引き延ばされた領域の引き裂きなしに略平坦な平面にある（例えば曲率半径７．５ｃｍの）連続的な湾曲形状に湾曲させることができることを意味する、「横方向に湾曲可能」となるように十分に適合している。横方向に湾曲可能なテープの例が、米国特許公開第２０１４／０１３８０２５号の図１５に示されている。
【０１２３】
接着剤でコーティングされたグラフィック物品は、平滑面及び粗面の両方に対して良好な接着性を呈し得る。様々な粗面が知られており、例えば、「ノックダウン（knock down）」及び「オレンジピール」などのテクスチャのある乾燥壁、シンダーブロック、粗い（例えばブラジル）タイル並びにテクスチャのあるセメントが挙げられる。ステンレス鋼、ガラス、及びポリプロピレンなどの平滑な表面は、光干渉法（optical inferometry）により測定できる平均表面粗さ（Ｒａ）が１００ｎｍ未満であるのに対し、粗面は、平均表面粗さ（Ｒａ）が１ミクロン（１０００ｎｍ）、５ミクロン、又は１０ミクロンよりも大きい。シールセメントは止水剤の厚さに応じて粗面又は平滑表面を有し得る。セメント止水剤は、典型的には、ポリウレタン、エポキシ樹脂、ケイ酸ナトリウム又はメチルメタクリレートを含む。
【０１２４】
いくつかの好ましい実施形態において、フィルムは、例えば広告又は装飾を目的として、窓、建物、舗道、又は車両（自動車、バン、バス、トラック、路面電車など）等に対し、意匠、例えば画像、グラフィック、文字列及び／又は情報（コードなど）を適用するために使用されるグラフィックフィルムである。このような意匠、画像、文章などを、本明細書においてまとめて「グラフィック」と呼ぶ。表面（例えば車両）の多くは、不規則及び／又は非平坦である。１つの実施形態において、グラフィックフィルムは装飾用テープである。
【０１２５】
いくつかの実施形態において、物品は、典型的に（例えばシール）セメント又は他の床面に接着するフロアマーキンググラフィックフィルムテープである。
【０１２６】
グラフィックフィルムを作製する方法は、典型的に、本明細書に記載された第１のＰＬＡ系フィルムを準備し；フィルム上にグラフィックを提供することを含む。ＰＬＡ系フィルムは、典型的に、グラフィックフィルムを準備する前に焼鈍される。フィルムは、製造時点で又はフィルム上にグラフィックを提供する直前に、印刷などによって焼鈍することができる。焼鈍条件は、１２０°Ｆで約１２時間から約２００°Ｆで約２０分間までの範囲で様々であってよい。いくつかの実施形態では、フィルムの貯蔵及び／又は輸送環境が十分なアニールを提供する。
【０１２７】
様々な方法を使用し、フィルム上にグラフィックを提供することができる。典型的な技法としては、例えば、インクジェット印刷、熱溶融転写、フレキソ印刷、昇華法、スクリーン印刷、静電印刷、オフセット印刷、グラビア印刷、又は他の印刷プロセスが挙げられる。
【０１２８】
グラフィックは、単色であっても、複数色であってもよい。セキュリティマーキングの場合、グラフィックは、可視光領域の波長で見た場合、はっきり見えなくなり得る。グラフィックは、連続的な層であっても、非連続的な層であってもよい。
【０１２９】
図１を参照すると、グラフィック物品は、第１のＰＬＡ系フィルム層１０１の主表面に近接するグラフィック１１０を含む。第１のフィルム層（１０１、２０１、３０１、４０１、５０１、６０１、７０１、８０１）は、モノリシックフィルム、又は前述した、半結晶性ポリ乳酸ポリマー、少なくとも２５℃のＴｇを有するポリ酢酸ビニルポリマー、及び可塑剤を含むフィルム層であり得る。別の実施形態において、図２を参照すると、グラフィック２１０は、（例えば透明な）インク受容（例えばコーティング）層２２０上に配置されていてもよい。この実施形態において、インク受容（例えばコーティング）層２２０は、第１のフィルム層２０１上に配置されており、典型的には第１のフィルム層２０１に接触して配置されている。図示されていないが、図３〜８の各実施形態は、任意選択で、グラフィックと第１のフィルム層との間にインク受容層を更に含んでもよい。グラフィック（１１０、２１０、３１０、４１０、５１０、６１０、７１０）は、典型的に、第１のフィルム層又はインク受容層２２０に恒久的に接着している。
【０１３０】
インク受容層は、インクのプライマーとして特徴付けできる。いくつかの実施形態において、インク受容層を、透き通った、又は無色のインクとして特徴付けできる。
【０１３１】
様々な他のインク受容（例えばコーティング）層は公知であり、米国特許第７，０２５，４５３号、同第６，８８１，４５８号、及び同第６，８４６，０７５号に記載されているものが挙げられ、その全容が本明細書に参照により組み込まれる。透明なインクをインク受容層として用いてもよい。
【０１３２】
いくつかの実施形態において、第１のＰＬＡ系フィルム層（１０１、２０１、５０１、６０１、７０１、８０１）は、バッキングとして特徴付けることができる。第１のフィルム層の対向する主表面（例えば、図１の１０６）は、典型的に、（例えば、感圧性）接着剤により目標表面に接着される。感圧性接着剤は、典型的には、上記のとおり、取り外し可能な剥離ライナーによって被覆される。
【０１３３】
別の実施形態において、第１のＰＬＡ系フィルム層（３０１、４０１、６０１）は、カバーフィルムとして特徴付けることができる。（例えば逆像）グラフィック（３１０、４１０、６１０）は、カバーフィルムを通して目視される。
【０１３４】
グラフィック物品は、上記のとおり、追加の第２の層を更に含んでもよい。
【０１３５】
一実施形態において、図３に示すように、グラフィック物品は、第１のＰＬＡ系フィルム層３０１（例えば、カバーフィルム）と、第１のフィルム層３０１の主表面に近接したグラフィック３１０と、グラフィック３１０と対向する表面上に配置されたバッキング３５０とを含む。
【０１３６】
別の実施形態において、図４に示すように、グラフィック物品は、第１のＰＬＡ系フィルム層４０１（例えば、カバーフィルム）と、第１のフィルム層４０１の主表面に近接したグラフィック４１０と、（例えば、逆像）フィルム（４１０と一緒の４０１）をバッキング４５０に接着させる（例えば、感圧性）接着剤４３０とを含む。
【０１３７】
別の実施形態において、グラフィック物品は、図５に示すように、第１のＰＬＡ系フィルム層５０１と、第１のフィルム層５０１の主表面に近接したグラフィック５１０と、グラフィック５１０と対向する表面上に配置されたトップコート又はカバーフィルム５５０とを含む。
【０１３８】
別の実施形態において、図６に示すように、グラフィック物品は、第１のＰＬＡ系（例えば、透明）フィルム層６０１ｂと、第１のフィルム層６０１の主表面に近接したグラフィック６１０と、（例えば、十分に透過的な）第１のＰＬＡ系フィルム層（例えば、カバーフィルム）６０１ａをグラフィック６１０の対向する表面上に接着させる（例えば、感圧性）接着剤６３０とを含む。
【０１３９】
別の実施形態において、図７に示すように、グラフィック物品は、（例えば、十分に透過的な）第１のＰＬＡ系フィルム層７０１ａ（例えば、カバーフィルム）と、第１のフィルム層７０１ａの主表面に近接した（例えば、逆像）グラフィック７１０と、（例えば、逆像）フィルム（７１０と一緒の７０１）を第１のフィルム層（例えば、バッキング）７０１ｂに接着させる（例えば、感圧性）接着剤７３０とを含む。
【０１４０】
図７〜８の実施形態において、第１のフィルム層（例えば、バッキング）６０１ｂ及び７０１ｂ、並びに（例えば、十分に透過的な）カバーフィルム６０１ａ及び７０１ａは、前述した、半結晶性ポリ乳酸ポリマーと、少なくとも２５℃のＴｇを有するポリ酢酸ビニルポリマーと、可塑剤と、を含む。
【０１４１】
バッキング（例えば、３５０、４５０）は、前述した、可撓性基材及び非可撓性基材のいずれであってもよい。いくつかの実施形態において、バッキングは、上記のとおり、形状適合性のフィルム層である。更に、トップコート又はカバーフィルム５５０は、前述したように、十分に透過的な（例えば、低表面エネルギーの）ハードコート、形状適合性フィルム等のいずれであってもよい。１つの実施形態において、トップコートは、（例えば着色）グラフィック上に適用されている透明なインクを含む。
【０１４２】
図１〜７の各実施形態において、グラフィックは、前述した、半結晶性ポリ乳酸ポリマーと、少なくとも２５℃のＴｇを有するポリ酢酸ビニルポリマーと、可塑剤と、を含む第１のフィルム層上に配置されており、又はグラフィックはインク受容層上に配置されており、ここで、インク受容層はＰＬＡ系フィルム上に配置されている。
【０１４３】
ただし、他の実施形態において、グラフィックは第２のフィルム上に配置されており、第２のフィルムは、前述した、半結晶性ポリ乳酸ポリマーと、少なくとも２５℃のＴｇを有するポリ酢酸ビニルポリマーと、可塑剤と、を含まない。あるいは、グラフィックは、第２のフィルム上に配置されたインク受容層上に配置されている。次いで、第２のフィルムを、前述したＰＬＡ系フィルムに接着させる。例えば、一実施形態において、図８に示すように、グラフィック物品は、（例えば、十分に透過的な）カバーフィルム８５０と、カバーフィルム８５０の主表面に近接した（例えば、逆像）グラフィック８１０と、（例えば、逆像）カバーフィルム（８１０と一緒の８５０）を第１のフィルム層（例えば、バッキング）８０１に接着させる（例えば、感圧性）接着剤８３０とを含む。この実施形態において、第１のフィルム層８０１は、本明細書に記載したＰＬＡ系フィルムを含み、カバーフィルム８５０は、様々な形状適合性フィルムなどの様々なポリマー材料を含む。
【０１４４】
図示されていない別の実施形態において、グラフィックフィルムは、グラフィック４１０と接着剤４３０の順序が相互に入れ替えられることを除いて、図４と同じである。グラフィックフィルムは、前述した、ＰＬＡ系フィルムを含む第１のフィルム層（例えばカバーフィルム）に接着剤で接着したグラフィックを含む、第２の（例えばバッキング）フィルム４５０を含む。
【０１４５】
グラフィックフィルムが、グラフィックと組み合わせた前述のＰＬＡ系フィルムを含む、他の様々な配置を行うことができる。
【０１４６】
グラフィックは、典型的には、乾燥及び若しくは硬化したインク層を含む。乾燥したインク層は、例えば、有機溶媒系インク又は水系インクをはじめとする、広範なインク組成物に由来するものであってよい。また、乾燥又は硬化したインク層は、広範な放射線（例えば紫外線）硬化性インクに由来するものであってもよい。
【０１４７】
着色したインクは、典型的には、液体キャリア（liquid carrier）中に分散した顔料及び／又染料などの着色剤を含む。液体キャリアは、水、有機モノマー、放射線硬化性インクの場合の重合性反応性希釈剤、又はそれらの組み合わせを含んでもよい。例えば、ラテックスインクは、典型的には、水及び（例えば非重合性）有機共溶媒を含む。
【０１４８】
広範な有機及び無機顔料が、インクにおける使用の技術分野において公知である。好適な顔料としては、アゾ顔料［縮合及びキレートアゾ顔料など］、多環式顔料［フタロシアニン、アントラキノン、キナクリドン、チオインジゴイド、イソインドリノン、及びキノフタロンなど］、ニトロ顔料、昼光蛍光顔料、カーボネート、クロメート、酸化チタン、酸化亜鉛、酸化鉄、並びにカーボンブラックが挙げられるが、これらに特に限定されない。１つの実施形態において、顔料は、白色顔料［二酸化チタンなど］以外である。インク組成物に用いる顔料としては、カーボンブラック、並びにシアン色、マゼンタ色、及び黄色のインクの製造が可能な顔料を、挙げることができる。好適な市販の顔料としては、例えば、ピグメントレッド８１、ピグメントレッド１２２、ピグメントイエロー１３、ピグメントイエロー１４、ピグメントイエロー１７、ピグメントイエロー７４、ピグメントイエロー８３、ピグメントイエロー１２８、ピグメントイエロー１３８、ピグメントオレンジ５、ピグメントオレンジ３０、ピグメントオレンジ３４、ピグメントブルー１５：４、及びピグメントブルー１５：３が挙げられる。
【０１４９】
いくつかの実施形態において、インクジェット印刷インクなどの顔料分散粒子は、インクを流動性とし、インクジェット機器、特にインクジェット印刷ノズルを通すのに十分に小さく、典型的には、その径が約１０〜約５０ミクロンの範囲、より典型的には約３０ミクロン以下である。いくつかの実施形態において、顔料分散粒子の径は、５０ｎｍ〜約２００ｎｍの範囲、より典型的には１２０ｎｍ以下である。スクリーン印刷インク、及び上記のとおり、他の印刷技法に用いる材料には、より大きな顔料粒子を用いてもよい。しかし、より小さい径の顔料粒子によってもまた、典型的には最高の色の濃さをもたらす。
【０１５０】
インクの有機溶媒は、単一溶媒であっても、溶媒のブレンドであってもよい。好適な溶媒としては、アルコール［イソプロピルアルコール（ＩＰＡ）又はエタノールなど］、ケトン［メチルエチルケトン（ＭＥＫ）、メチルイソブチルケトン（ＭＩＢＫ）、ジイソブチルケトン（ＤＩＢＫ）、シクロヘキサノン又はアセトンなど］、エーテル［テトラエチレングリコールジメチルエーテル、及びジエチレングリコールジエチルエーテルなどのジアルキレングリコールジアルキルエーテルなど］、芳香族炭化水素［トルエンなど］、イソホロン、ブチロラクトン、Ｎ−メチルピロリドン、テトラヒドロフラン、エステル［ラクテート、アセテート［エチル３−エトキシプロピオネート、及びプロピレングリコールモノメチルエーテルアセテート［３Ｍから商品名「３Ｍ  Ｓｃｏｔｃｈｃａｌ  Ｔｈｉｎｎｅｒ  ＣＧＳ１０」（「ＣＧＳ１０」）で市販のものなど］、２−ブトキシエチルアセテート［３Ｍから商品名「３Ｍ  Ｓｃｏｔｃｈｃａｌ  Ｔｈｉｎｎｅｒ  ＣＧＳ５０」（「ＣＧＳ５０」）ので市販のものなど］、ジエチレングリコールエチルエーテルアセテート（ＤＥアセテート）、エチレングリコールブチルエーテルアセテート（ＥＢアセテート）、ジプロピレングリコールモノメチルエーテルアセテート（ＤＰＭＡ）、イソ−アルキルエステル［イソヘキシルアセテート、イソヘプチルアセテート、イソオクチルアセテート、イソノニルアセテート、イソデシルアセテート、イソドデシルアセテート、イソトリデシルアセテート又は他のイソ−アルキルエステルをはじめとするもの］など］、これらの組み合わせなどが挙げられる。
【０１５１】
インク組成物、特に屋外使用に対して耐久性のあるインク組成物は、典型的に、ポリマーバインダーを更に含む。バインダーは、インクの揮発性成分の蒸発後、そのバインダーにより、第１のフィルム層上に沈着した顔料のフィルムが形成されるので、典型的には顔料粒子と親和性がある。好適なバインダーとしては、ビニル含有ポリマー、アクリル含有ポリマー、ウレタン含有ポリマー、それらの混合物、並びにそのような部分を複数（ウレタン及び（メタ）アクリレート部分の両方など）含有するバインダーが挙げられる。放射線硬化性インクの場合、バインダーは、インク硬化中に反応性希釈剤の重合から形成されてよい。
【０１５２】
いくつかの実施形態において、インク層はインクジェット印刷層である。インクジェット印刷は、コンピュータ制御されたノズルを通し、インクの液滴を噴霧することによって印刷する方法である。インクジェット印刷インクの粘度は、典型的には、プリントヘッド操作温度にて、約３〜約３０センチポワズの範囲である。このようなインクの粘度は、好ましくは、所望のインクジェット温度（典型的には、周囲温度〜約６５℃）にて、約２５又は約２０センチポワズ未満である。インクジェット組成物は、特徴として低表面張力特性を有するよう調整されている。好ましい配合物の表面張力は、プリントヘッド操作温度下にて、約２０ｍＮ／ｍ〜約５０ｍＮ／ｍの範囲、より好ましくは約２２ｍＮ／ｍ〜約４０ｍＮ／ｍの範囲である。更に、インクジェットインクは、典型的には、ニュートン粘度特性を有し、又は実質的にニュートン式粘度特性を有する。
【０１５３】
インクジェット印刷は、原理的には、４色、すなわち、シアン色、マゼンタ色、黄色、及び黒色（ＣＭＹＫ）の使用に拠る。しかし、画像解像度の向上のため、上記で特定されたいくつかのプリンタに、より低濃度の関連するシアン色及びマゼンタ色のインクである、「淡シアン」及び「淡マゼンタ」と呼ばれる追加の２色が更に加えられてもよい。
【０１５４】
１つの実施形態において、インクジェットインクは、着色剤（例えば顔料）を１〜５重量部、オリゴマー又はポリマーバインダーを１〜１０重量部、及び様々な有機溶媒（上記のとおり、例えばジエチレングリコールジエチルエーテル、γ−ブチロラクトン、テトラエチレングリコールジメチルエーテル、及びジアルキレングリコールジアルキルエーテルをはじめとするもの）を１１５部以下含む、溶媒系インクである。１つの実施形態において、インクジェットインクは、ジエチレングリコールジエチルエーテル（例えば４０〜５０重量％）、γ−ブチロラクトン（例えば２０重量％未満）、テトラエチレングリコールジメチルエーテル（例えば１０〜２０重量％）、及びジアルキレングリコールジアルキルエーテル（例えば１５〜２５量％）を含む。
【０１５５】
別の実施形態において、インクジェットインクは、水系インク、又は換言すれば水性インクジェットインクであってもよい。液体媒体は、典型的には、蒸留水及び／又は脱イオン水を、少なくとも５０重量％、６０重量％、７０重量％、又は８０重量％含んでおり、水を、１種以上の水混和性有機溶媒との組み合わせで含んでもよい。
【０１５６】
１つの実施形態において、水性インクジェットインクの液体媒体は、水（例えば６０〜９０％）、２−ピロリドンなどの有機溶媒（１５％以下）、及びカーボンブラックなどの着色剤（５％以下）を含む。
【０１５７】
他の実施形態において、水性インクジェットインクは、ラテックスバインダーなどのポリマーバインダーを更に含み、典型的には乳化重合により形成される。１つの実施形態において、ラテックスバインダーは、ガラス転移温度Ｔｇがより高い第１のモノマー、及びガラス転移温度Ｔｇがより低い第２のモノマーの、乳化重合により形成される。モノマーのガラス転移温度とは、より具体的には、特定のモノマーから形成されたホモポリマーのガラス転移温度を指す。１つの実施形態において、ラテックスバインダーは、ガラス転移温度Ｔｇが約７０℃より高い第１のモノマーから形成される。第１のモノマーは、スチレン、置換スチレン、メチルメタクリレート、又はそれらの混合物を含んでもよい。置換スチレンとしては、アルキル置換スチレン、ハロゲン置換スチレンなどが挙げられる。好ましい実施形態において、第１のモノマー又はその混合物の平均ガラス転移温度Ｔｇは、約１００℃以上である。ラテックスバインダーの第２のモノマーのガラス転移温度Ｔｇは、典型的には、約０℃未満である。第２のモノマーは、エチルアクリレート、プロピルアクリレート、ブチルアクリレート、オクチルアクリレート、エチルヘキシルアクリレートなどのアルキルアクリレートを含んでもよい。いくつかの実施形態において、第２のモノマーのガラス転移温度Ｔｇは、約−２５℃又は−５０℃未満である。第１及び第２のモノマーの比を変更することができ、それにより、ラテックスバインダーのガラス転移温度Ｔｇは、約０℃〜７０℃の範囲となる。
【０１５８】
ラテックスバインダーを調製するための反応媒体には、所望の粒径を得るため、電荷安定剤及び／又は乳化剤を用いてもよい。ラテックスバインダーの平均粒径は、典型的には、２０ｎｍ〜５００ｎｍであり、いくつかの実施形態において、１００ｎｍ〜３００ｎｍである。ラテックスバインダーの重量平均分子量は、１０，０００〜５，０００，０００ｇ／モルの範囲でよい。メタクリル酸、アクリル酸、及び／又はそれらの（例えばナトリウム）塩など、様々な電荷安定剤が公知である。また、脂肪酸（例えばラウリル酸）エーテルサルフェートなど、様々な乳化重合乳化剤も公知である。
【０１５９】
また、ラテックスインク組成物は、典型的には、分散剤、及び／又は保湿剤（共溶媒とも呼ばれるもの）も含む。非ポリマー分散剤としては、ナフタレンスルホン酸、ナトリウムリグノサルフェート、グリセロールステアレート、及びホスフェート含有界面活性剤が挙げられる。多数のポリマー分散剤が公知である。このようなポリマーは、典型的には、水親和性のための親水性部分、及び顔料との相互作用のための疎水性部分の両方を含むものが好ましい。
【０１６０】
１つの実施形態において、水性インクジェットインク組成物は、顔料、共溶媒、分散剤、及びラテックスバインダーを含んでもよい。水性組成物は、顔料を１％から、１０％、１５％、又は２０％、共溶媒を少なくとも５％又は１０％以上、３０％、４０％、又は５０％以下の範囲、分散剤を０．０１％から、５又は１０％の範囲、及びラテックスバインダーを１％又は２％以上、５、１０、１５、又は２０％以下の範囲で、含む。
【０１６１】
米国特許第９，１７５，１８１号、及び同第６，４９８，２０２号に記載されているものなど、様々な水性ラテックス（例えばインクジェット）インクが公知である。
【０１６２】
「放射線硬化性」インクは、主鎖から直接的又は間接的にペンダントとなっている官能性（functionality）を有する成分が含まれ、好適な硬化エネルギー源に曝露すると反応（例えば、架橋）する。好適な放射線架橋性基（radiation crosslinkable group）としては、エポキシ基、（メタ）アクリレート基、オレフィン系炭素−炭素二重結合、アリルオキシ基、α−メチルスチレン基、（メタ）アクリルアミド基、シアネートエステル基、ビニルエーテル基、これらの組み合わせなどが挙げられる。典型的には、フリーラジカル重合性基が好ましい。無論、（メタ）アクリル部分がとりわけ好ましい。本明細書で使用するとき、用語「（メタ）アクリル」は、アクリル及び／又はメタクリルを包含する。
【０１６３】
放射線硬化性官能性を架橋させるために使用されるエネルギー源は、化学線（例えば、紫外（ＵＶ）又は可視のスペクトル領域に波長を有する放射線）、加速粒子（例えば、電子ビーム（ＥＢ）放射）、熱（例えば、熱又は赤外線放射）などであってもよく、ＵＶ及びＥＢが好ましい。好適な化学線源としては、水銀ランプ、キセノンランプ、カーボンアークランプ、タングステンフィラメントランプ、レーザー、電子ビームエネルギー、発光ダイオード、太陽光などが挙げられる。
【０１６４】
放射線硬化性材料は、放射線硬化性部分の観点から、モノ−、ジ−、トリ−、テトラ−、又はそれ以外の多官能性のものであってよい。放射線硬化性材料は、直鎖、分枝状、及び／又は環状であってよく、分枝状材料の粘度は、同等の分子量の直鎖のものより低くなりやすい。
【０１６５】
放射線硬化性材料は、モノマーである場合、反応性希釈剤と呼ぶ場合がある。様々な反応性希釈剤が好適であり、それには、アクリレートモノマー［ヘキサンジオールジアクリレート、テトラヒドロフルフリルアクリレート、イソボルニルアクリレート、エトキシエトキシエチルアクリレート、プロポキシル化ネオペンチルグリコールジアクリレート、及びトリメチロールプロパントリアクリレートなど］、並びにビニルモノマー［ビニルカプロラクタムなど］が挙げられる。
【０１６６】
いくつかの実施形態において、放射線硬化性インクは、そのような反応性希釈剤モノマーを、少なくとも２５、３０、３５、４０重量％であり、９０重量％以下の範囲、又はそれ以上で、含む。
【０１６７】
放射線硬化性インクは、任意に、有機溶媒を、少なくとも５、１０、１５、又は３０重量％であり、５０重量％以下の範囲で更に含んでもよい。
【０１６８】
１つの実施形態において、放射線硬化性インクは、（テトラヒドロフルフリル）アルコール及びアクリレートとビニルモノマーとの混合物などの、有機溶媒（例えば３０〜４５重量％）を含む。例えば、モノマーは、ビニルカプロラクタム（例えば１０〜２０重量％）、イソボルニルアクリレート（例えば１０〜２０重量％）、プロポキシル化ネオペンチルグリコールジアクリレート（例えば１〜５重量％）、及び環状トリメチロールプロパンホルマールアクリレート（trimetholpropane formal acrylate）（例えば１〜５重量％）、を含有してもよい。
【０１６９】
他の実施形態において、放射線硬化性インク組成物は、１つ以上のポリマーバインダーを更に含む。ポリマーバインダーは、数平均分子量（Ｍｎ）が少なくとも３，０００、４，０００、５，０００、又は６，０００ｇ／モル以上であり、１０，０００又は１５，０００ｇ／モル以下の範囲の、オリゴマー又はマクロモノマーであってよい。あるいは、ポリマーバインダーの分子量は、より高くてもよい。
【０１７０】
いくつかの実施形態において、ポリマーバインダーは、メチルメタクリレート、イソブチルメタクリレート、又はイソブチルメタクリレート／イソオクチルアクリレート繰り返し単位を含む。ポリマーバインダーは、メチル／メタクリレート繰り返し単位及びメタクリル酸末端基を有してもよい。ポリマーバインダーは、インクの、少なくとも１０、１５、２０、又は２５重量％であり、３５、４０、４５、５０、５５、又は６０重量％の量で存在してもよい。
【０１７１】
水系、溶媒系、及び放射線硬化性インクは、様々な任意による添加剤を含んでもよい。このような任意による添加剤としては、１つ以上の流動性制御剤、潤滑性改変剤（slip modifier）、チキソトロピック剤、界面活性剤（例えばフルオロケミカル）、発泡剤、消泡剤（例えばシリカ及びシリコーンオイル）、流動性若しくは他のレオロジー制御剤、ワックス、オイル、酸化防止剤、放射線硬化性インクの場合の光開始剤及び光開始剤安定剤、分散剤、光沢剤、殺菌剤、殺細菌剤、有機及び／又は無機充填剤粒子、レベリング剤（leveling agent）、乳白剤、帯電防止剤、分散剤などが挙げられる。特に太陽光に曝露される屋外環境において、意匠、画像等の耐久性を高めるために、加水分解安定剤、熱安定剤、紫外線安定剤、及びフリーラジカル捕捉剤などの、様々な市販の安定化化学物質を添加することができる。
【０１７２】
結晶質及び非晶質シリカ、ケイ酸アルミニウム、及び炭酸カルシウムなど、無機充填剤を含めることで、表面粗さの増大、光沢の低下、及びドットゲインの向上が得られる。無機充填剤の濃度は、典型的には約０．１重量％〜約１０重量％、好ましくは約０．５重量％〜約５重量％である。粒径は、好ましくは１ミクロン未満、より好ましくは０．５ミクロン未満、とりわけ好ましくは約０．２ミクロン未満である。
【０１７３】
代表的なインクジェット印刷インクとしては、例えば、ＨＰ  Ｌａｔｅｘ  ３６０  Ｐｒｉｎｔｅｒ（ＨＰ  ８３  Ｉｎｋｓ）、Ｒｏｌａｎｄ  ＸＲ−６４０（Ｒｏｌａｎｄ  ＥＳＬ４  Ｅｃｏ  Ｉｎｋｓ）、及びＥＦＩ  ＶＵＴＥｋ  ＧＳ３２５０ＬＸ  Ｐｒｏ（ＥＦＩ  ＶＵＴＥｋ  ＧＳＬＸｒ  ３Ｍ（商標）ＳｕｐｅｒＦｌｅｘ  ＵＶ  Ｉｎｋ）が挙げられる。
【０１７４】
別の実施形態において、グラフィックは、スクリーン印刷インクを含む。スクリーン印刷は、スキージの使用により、メッシュ生地及びステンシルのアセンブリにインクを通させて印刷する方法である。また、スクリーン印刷インクは、液体キャリア中に分散（例えば４０〜６０重量％）したポリマーバインダー、着色剤（着色インクの場合）、並びに上記の任意による添加剤及び無機充填剤も含む。しかし、スクリーン印刷インクには、より高分子量のポリマーバインダーを用いてもよい。更に、スクリーン印刷インクは、典型的には、４０％より多い固形分を含有し、粘度が、インクジェット印刷インクの粘度より、少なくとも２ケタ高い。
【０１７５】
いくつかの実施形態において、スクリーン印刷インクは、アクリル及び／又はビニルポリマーバインダーを含む、有機溶媒系スクリーン印刷インクであってよい。好適なアクリルポリマーバインダーとしては、メチルメタクリレートポリマー及びコポリマーが挙げられる。いくつかの実施形態において、スクリーン印刷インクは、アクリルポリマーバインダーを５〜１０重量％含んでもよい。好適なビニルポリマーバインダーとしては、酢酸ビニル、ビニルアルコール、及び塩化ビニルのコポリマーが挙げられる。いくつかの実施形態において、スクリーン印刷インクは、ビニルポリマーバインダーを１０〜２０重量％含んでもよい。
【０１７６】
スクリーン印刷インクは、ポリマー可塑剤及びフタレート（例えばジウンデシルフタレート）をはじめとする、可塑剤を１５重量％以下、着色剤（例えば顔料）、並びに上記のとおりの無機充填剤を１〜５重量％、更に含んでもよい。有機溶媒系スクリーン印刷インクは、上記のとおりの有機溶媒を４０〜６０重量％含む。１つの実施形態において、スクリーン印刷インクは、シクロヘキサン（例えば３５〜４５重量％）、エチル３−エトキシプロピオネート（例えば１０〜２０重量％）、及び２−ブトキシエチルアセテート（例えば５〜１０重量％）、を含む。
【０１７７】
他の実施形態において、スクリーン印刷インクは、液体キャリアとしての反応性希釈剤中に分散した少なくとも１つのポリマー、着色剤（着色インクの場合）、並びに上記の任意による添加剤及び無機充填剤を含む、放射線硬化性インクである。１つの実施形態において、放射線硬化性スクリーン印刷インクは、メチルメタクリレートポリマーを１０〜２０重量％、着色剤（例えば顔料）、上記のとおりの無機充填剤を５重量％以下、及び反応性希釈剤の混合物を９０重量％以下、含む。一実施形態において、放射線硬化性スクリーン印刷インクは、（例えば、３０〜４０重量％の）芳香族（メタ）アクリレートモノマー、例えば、フェノキシエチルアクリレート、（例えば、５〜１５重量％の）脂肪族ウレタンアクリレート、（例えば、１０〜２０重量％の）ビニルカプロラクタム、（例えば、１〜５重量％の）１−プロパノン，２−（ジメチルアミノ）−１−［４−（４−モルホリニル）フェニル］−２−（フェニルメチル）、（例えば１〜５重量％の）１−ブタノン，２−（ジメチルアミノ）−１−［４−（４−モルホリニル）フェニル］−２−（フェニルメチル）、（例えば１〜５重量％の）ジエチレングリコールエチルエーテルアクリレート、及び（例えば１〜５重量％の）プロポキシル化グリセロールトリアクリレートを含む。
【０１７８】
スクリーン印刷インクの好適な例としては、３Ｍ（商標）Ｓｃｒｅｅｎ  Ｐｒｉｎｔｉｎｇ  ＵＶ  Ｉｎｋ  ９８０２  Ｏｐａｑｕｅ  Ｂｌａｃｋ、３Ｍ（商標）Ｓｃｏｔｃｈｌｉｔｅ（商標）Ｔｒａｎｓｐａｒｅｎｔ  Ｓｃｒｅｅｎ  Ｐｒｉｎｔｉｎｇ  Ｉｎｋ  ２９０５Ｂｌａｃｋ、及び米国特許第６，２３２，３５９号に記載されているものが挙げられる。
【０１７９】
好ましい実施形態において、色濃度は、ＳＣＯＴＣＨＣＡＬ  ＩＪ  １７０−１０キャストビニルフィルムにより得ることができる色濃度の少なくとも８０、８５、９０、９５、又は１００％である。
【０１８０】
本発明の目的及び利点を以下の実施例で更に例示する。これらの実施例において列挙される特定の材料及び量、並びにその他の条件及び詳細は、本発明を過度に制限しないように使用されるべきである。
【実施例】
【０１８１】
別途注記のない限り、材料の量は、重量基準で又は重量百分率（重量％）で列挙されている。
【０１８２】
材料
ＩＮＧＥＯ４０３２Ｄ−半結晶性ポリ乳酸（ＰＬＡ）（２重量％のＤ−ラクチド；重量平均分子量約２００，０００ｇ／モル）をＮａｔｕｒｅｗｏｒｋｓ，ＬＬＣ，Ｍｉｎｎｅｔｏｎｋａ，ＭＮから購入した。
ＩＮＧＥＯ４０６０Ｄ−非晶質ポリ乳酸（ＰＬＡ）（１０重量％のＤ−ラクチド；重量平均分子量約１８０，０００ｇ／モル）をＮａｔｕｒｅｗｏｒｋｓ，ＬＬＣ，Ｍｉｎｎｅｔｏｎｋａ，ＭＮから購入した。
ＶＩＮＮＡＰＡＳ  ＵＷ  ４  ＦＳ−ポリ酢酸ビニル（Ｔｇ＝４２℃；重量平均分子量約２８０，０００ｇ／モル）をＷａｃｋｅｒ，Ｇｅｒｍａｎｙから入手した。
ＶＩＮＮＡＰＡＳ  ＵＷ  ２５  ＦＳ−ポリ酢酸ビニル（Ｔｇ＝４２℃；重量平均分子量約４８０，０００ｇ／モル）をＷａｃｋｅｒ，Ｇｅｒｍａｎｙから入手した。
ＣＩＴＲＯＦＬＥＸ  Ａ４−アセチルクエン酸トリブチル可塑剤をＶｅｒｔｅｌｌｕｓ  Ｐｅｒｆｏｒｍａｎｃｅ  Ｍａｔｅｒｉａｌｓ，Ｂａｙｏｎｎｅ，ＮＪ．から入手した。
ＴＥＧＭＥＲ  ８０４−テトラエチレングリコールジエチルヘキサノエート可塑剤をＨａｌｌｓｔａｒ，Ｃｈｉｃａｇｏ，ＩＬ．から入手した。
ＴＥＧＭＥＲ８０９−ＰＥＧ４００ジエチルヘキサノエートエステル可塑剤をＨａｌｌｓｔａｒ，Ｃｈｉｃａｇｏ，ＩＬ．から入手した。
ＡＤＭＥＸ  ６９９５−ポリマーアジペート可塑剤（重量平均分子量約３２００ｇ／モル）をＥａｓｔｍａｎ  Ｃｈｅｍｉｃａｌ  Ｃｏｍｐａｎｙ，Ｋｉｎｇｓｐｏｒｔ，ＴＮ．から入手した。
Ｅｃｏｐｒｏｍｏｔｅ−フェニルホスフィン酸亜鉛、核形成剤は、Ｎｉｓｓａｎ  Ｃｈｅｍｉｃａｌ  Ｉｎｄｕｓｔｒｉａｌｓ（日本）から入手した。
ＴＩＴＡＮＩＵＭ  ＤＩＯＸＩＤＥ−二酸化チタンマスターバッチ（ＩｎｇｅｏＰＬＡ４０３２Ｄに５０重量％添加）をＣｌａｒｉａｎｔ  Ｃｏｒｐｏｒａｔｉｏｎ，Ｍｉｎｎｅａｐｏｌｉｓ，ＭＮ．から入手した。
【０１８３】
試料調製
溶融混合
１５ｃｍ３二軸小型混練機を含むホットメルト押出機（ＤＳＭ  ＸＰＬＯＲＥ）内で、ＰＬＡ、ＰＶＡｃ、可塑剤及び核形成剤を、１００ＲＰＭで２００℃にて１０分間混合し、次いで、混合室の弁を開けて試料を回収することにより、試料を調製した。混練した試料を、８０℃での経時劣化試験、示差走査熱分析（differential scanning calorimetry、「ＤＳＣ」）特性決定に供し、引張試験用に溶融プレスしてフィルムにした。
【０１８４】
フィルム作製のための溶融プレス
１０ｍｉｌ（約２５０マイクロメートル）厚のスペーサーを間に入れて、２枚のポリテトラフルオルエチレンシートの間に、混練した試料を挟んだ。テフロンシートを金属シートの間に挟んだ。間に試料を配置した金属シートを、（Ｃａｒｖｅｒから販売されている）液圧プレスの圧盤の間に挟み、圧盤を３４０°Ｆ（１７１℃）まで加熱した。各試料を、圧力をかけずに８分間予備加熱し、次いで、３００ポンド／平方インチ（約２．１ニュートン／平方ミリメートル）の圧力で５分間プレスした。次いで、金属プレートを液圧プレスから取り出し、空気冷却させた。
【０１８５】
試験方法
経時劣化試験
混練した試料（約０．２グラム）をシンチレーションバイアルに入れて、経時劣化試験中に可塑剤が蒸発することを防ぎ、オーブン内で８０℃にて２４時間経時劣化させた。次いで、８０℃で経時劣化させた後、可塑剤の移行があるかどうかを確認するために、試料表面を検査した。油性表面を有する試料は不合格とし、非油性表面を有する試料を合格とした。
【０１８６】
ＤＳＣ−示差走査熱量測定
各試料のガラス転移温度、結晶化温度、結晶化度は、特に指定がない限り、ＡＳＴＭ  Ｄ３４１８−１２に従って、ＴＡ  ＩＮＳＴＲＵＭＥＮＴＳ  ＤＩＦＦＥＲＥＮＴＩＡＬ  ＳＣＡＮＮＩＮＧ  ＣＡＬＯＲＩＭＥＴＥＲを使用して測定した。１回目の加熱走査において各試料（４〜８ｍｇ）を１０℃／分で−６０℃から２００℃まで加熱し、２分間保持して熱履歴を消去し、次いで、１回目の冷却走査において５℃／分で−６０℃まで冷却させ、２回目の加熱走査において１０℃／分で２００℃まで加熱した。１回目の加熱走査を使用して、フィルムのＴｍを決定した。２回目の加熱走査を使用して、フィルムのＴｇを決定した。様々なパラメータを、以下に定義するとおりＤＳＣから得た。
Ｔｇ−  ＡＳＴＭ  Ｄ３４１８−１２においてＴｍｇと記載されている、２回目の加熱走査の中間温度を指す。
Ｔｃ−  ＡＳＴＭ  Ｄ３４１８−１２においてＴｐｃと記載されている、１回目の冷却走査の結晶化ピーク温度を指す。
Ｔｍ１及びＴｍ２−ＡＳＴＭ  Ｄ３４１８−１２においてそれぞれＴｐｍと記載されている、１回目及び２回目の加熱走査の融解ピーク温度を指す。
【０１８７】
２回目の冷却走査中に形成された結晶性材料と関連する、正味融解吸熱量ΔＨｎｍ２を、以下の式を用いて計算することによって、組成物の結晶化能力を決定した。
ΔＨｎｍ２＝ΔＨｍ２−ΔＨｃｃ２
（式中、ΔＨｍ２は、２回目の加熱走査の融解吸熱量の質量正規化エンタルピー（mass normalized enthalpy）であり、ΔＨｃｃ２は、（ＡＳＴＭ  Ｄ３４１８−１２の第１１節に記載されている）２回目の加熱走査の結晶化発熱量の質量正規化エンタルピーである）核形成剤を含む組成物では、ΔＨｃｃ２は検出されなかったため、ΔＨｎｍ２＝ΔＨｍ２であった。
【０１８８】
正味の融解吸熱量ΔＨｎｍ１は、（例えば溶融プレスにより調製された）フィルムにおける結晶化度と関連する。以下の式を用いて、ΔＨｎｍ１を計算した。
ΔＨｎｍ１＝ΔＨｍ１−ΔＨｃｃ１
（式中、ΔＨｍ１は、１回目の加熱走査の融解吸熱量の質量正規化エンタルピーであり、ΔＨｃｃ１は、（ＡＳＴＭ  Ｄ３４１８−１２の第１１節に記載されている）１回目の加熱走査の結晶化発熱量の質量正規化エンタルピーである）核形成剤を含むフィルムでは、ΔＨｃｃ１は検出されなかったため、ΔＨｎｍ１＝ΔＨｍ１であった。
【０１８９】
発熱及び吸熱に伴うエンタルピーの絶対値（すなわち、ΔＨｍ１、ΔＨｍ２、ΔＨｃｃ１、及びΔＨｃｃ２を計算に用いた。
【０１９０】
引張試験
フィルム試料を、０．５インチ（約１．２ｃｍ）幅のストリップに切断した。ＩＮＳＴＲＯＮ３３６５引張試験機を用いて、フィルム押出しの機械方向（ＭＤ）及び横方向（ＴＤ）に沿って引張試験を行う。最初のグリップ距離は１インチ（約２．５ｃｍ）であり、引張速度は１インチ／分（約２．５ｃｍ／分）（すなわち、１００％ひずみ／分）であった。５個の試料複製の平均として、試験結果を報告した。ＡＳＴＭ  Ｄ８８２−１０の１１．３及び１１．５節に記載されているように、引張強度（名目）、引張伸び（破断点伸び百分率）、及び引張弾性率を決定した。
【０１９１】
動的機械分析（ＤＭＡ）
ＴＡ  Ｉｎｓｔｒｕｍｅｎｔｓから「ＤＭＡ  Ｑ８００」として販売されているフィルム引張固定治具を利用して、動的機械分析（ＤＭＡ）を行い、フィルムの物理的特性について温度の関数として特性を決定した。試料を、２℃／分の速度、１ラジアン／秒の周波数及び０．１％の引張ひずみで、−４０℃の温度から１４０℃まで加熱した。
【０１９２】
印刷性能分析
ＡＳＴＭ  Ｄ７３０５−０８ａ「印刷物の反射濃度に関する標準試験方法」による絶対印刷濃度試験法及び測定ヘッド上に５ｍｍの開口部を有するＧＲＥＴＡＧ  ＳＰＭ  ５０  ＬＴ分光濃度計を使用して、印刷性を評価した。較正プラークを使用して分光応答を較正し、２％以内の精度を有することが判明した。白色着色紙剥離ライナー上の２５マイクロメートル（０．００１インチ）厚アクリル系感圧接着剤層の積層体を、室温でニップロール積層し、以下のフィルムにして、接着剤及びフィルムの表面が一緒に接合してフィルム物品を形成するようにした。以下の様々なプリンタを使用して、少なくとも１５ｃｍ２を覆う原色バーにより、フィルム物品の露出表面を印刷した。
・３Ｍ（商標）ピエゾインクジェットインクシリーズ１５００ｖ２を使用する  ＶＵＴＥＫ  ＵＬＴＲＡＶＵ  ＩＩ  Ｍｏｄｅｌ  １５０  ＳＣプリンタ（ＥＦＩ  Ｃｏｒｐｏｒａｔｉｏｎ、Ｍｅｒｅｄｉｔｈ，Ｎ．Ｈ．の一部門、ＶＵＴＥＫから入手）、
・Ｅｃｏ−Ｓｏｌ  Ｍａｘ  ２インクを使用するＳＯＬＪＥＴ  ＰＲＯ４  ＸＲ−６４０プリンタ（Ｒｏｌａｎｄ  ＤＧＡ  Ｃｏｒｐｏｒａｔｉｏｎ，Ｉｒｖｉｎｅ，Ｃ．Ａ．から入手）、
・ＨＰラテックスインクを使用するＨＰ  ＬＡＴＥＸ  ３６０プリンタ（Ｔｈｅ  Ｈｅｗｌｅｔｔ−Ｐａｃｋａｒｄ  Ｃｏｍｐａｎｙ，Ｐａｌｏ  Ａｌｔｏ，Ｃ．Ａ．から入手）。
【０１９３】
印刷後、カラーバーの印刷濃度を測定する前に、最短２４時間、試料を空気乾燥させた。
【０１９４】
実施例のフィルムの印刷濃度を対照例１の印刷濃度で除算し、結果を基準性能の百分率として表すことにより、実施例のフィルムのインク色濃度を対照例１のインク色濃度と比較した。１００％の達成は、基準彩度を示す。１００％より高い値は、より高い彩度を表し、１００％未満の値は、より低い彩度を表す。合計色濃度は、シアン色、マゼンタ色、黄色、及び黒色についての測定の和である。
【０１９５】
実施例及び（「Ｃ」で示される）対照例の組成物において利用した成分のそれぞれの重量％を表１に示す。例えば、実施例８は、ポリ乳酸ポリマー、ポリ酢酸ビニルポリマー、及び可塑剤の総重量を基準として、７０重量％のＰＬＡ４０３２、１５重量％のＰＶＡｃ、１５重量％のＣＩＴＲＯＦＬＥＸ  Ａ４を含有する。実施例８は、組成物の総重量を基準として、０．２重量％のＥｃｏｐｒｏｍｏｔｅを更に含有していた。組成物のＴｇ及び経時劣化の結果もまた、以下のとおり表１に報告する。
【表１】
2019528327.tif 000010
【０１９６】
表１に示されるように、比較例Ｃ１、Ｃ４及びＣ５は経時劣化試験に合格したが、比較例Ｃ２、Ｃ３、Ｃ６及びＣ７は経時劣化試験に不合格であった。試料のＴｇは２５℃まで低下し得る（比較Ｃ５により示されるように）が、それでも２５℃以上では経時劣化試験に合格する（比較例Ｃ６及びＣ７により示されるように）。組成物がＰＬＡ、可塑剤及びＰＶＡｃを含んでいた場合、Ｔｇは２５℃より低温まで低下し、かつ経時劣化試験に合格し得る。
【０１９７】
実施例及び対照例（「Ｃ」で示す）の組成物において使用されている成分のそれぞれの重量％、ＤＳＣの結果を以下の表２に示す。
【表２】
2019528327.tif 000011
【０１９８】
実施例１２の組成物の代表的なＤＳＣプロファイルを図９に示す。このＤＳＣプロファイルは、冷却中の鋭い結晶化ピーク発熱を示す。図１０に示すように、実施例１６の組成物は、冷却中に結晶化を全く示さなかった。
【０１９９】
溶融プレスフィルム試料及び（「Ｃ」で示される）対照試料を調製するために組成物中で利用されている成分のそれぞれの重量％、ＤＳＣ及びこれらのフィルムの引張試験結果を以下の表３に示す。
【表３】
2019528327.tif 000012
【０２００】
表３のフィルムのＴｇもＤＳＣにより測定すれば、表２の組成物と同じであり得た。実施例１２及び１６は、前述の動的機械分析に従って試験した。実施例１２の結果を図１１に示し、実施例１６の結果を図１２に示す。
【０２０１】
前述のＰＬＡ系フィルムは、バッキング、中間層、又はカバーフィルムとして、様々なグラフィック物品に利用することができる。特に放射線硬化性インクで印刷することにより、グラフィックをＰＬＡ系フィルム上に提供することができる。
【０２０２】
実施例２２
二軸スクリュー押出機（ゾーン１：２５０°Ｆ又は１２１℃；ゾーン２及び３：３９０°Ｆ又は１９９℃；ゾーン４及び５：３５０°Ｆ又は１７７℃）及び水中ペレタイザーを使用して、以下の組成を有する予備混合及び易流動性ＰＬＡペレットを調製した。
【表４】
2019528327.tif 000013
【０２０３】
直径２インチ（約５．１ｃｍ）のねじ及び７８インチ（１９８ｃｍ）の長さを有する、一軸スクリュー押出機（Ｇｌｏｕｃｅｓｔｅｒ  Ｅｎｇｉｎｅｅｒｉｎｇ押出機、Ｇｌｏｕｃｅｓｔｅｒ、Ｍ．Ａ．）に、予備混合ＰＬＡペレットを供給した。冷却供給口、及び以下の近似ゾーン及びダイ温度：Ｚ１：１６６℃（３３０°Ｆ）；Ｚ２：１６８℃（３３５°Ｆ）；Ｚ３：１７１℃（３４０°Ｆ）；Ｚ４：１７４℃（３４５°Ｆ）；及びダイ：１７７℃（３５０°Ｆ）を用いて、１４ｒｐｍの速度で押出機を操作した。０．００４インチ（０．１０２ｍｍ）ダイギャップを通して、３０インチ（７６．２ｃｍ）幅ポリエステルキャリアフィルム上に、フィルムを押し出し、約０．００２インチ（０．０５１ｍｍ）の厚さ及び約３０インチ（７６．２ｃｍ）の幅を有するフィルム製品を得た。オーブン内で６０℃（１４０°Ｆ）にて、約３時間、オフラインでフィルムを熱的に焼鈍し、結晶化を行った。試験前にフィルム製品からポリエステルキャリアを除去した。
【表５】
2019528327.tif 000014
表４において、ＭＤ＝機械方向；ＴＤ＝横方向である。
【０２０４】
様々なインクを用いて、代表的なフィルム実施例を印刷し、前述のように印刷濃度を評価した。試験結果を、以下の表に示す。
【表６】
2019528327.tif 000015
【表７】
2019528327.tif 000016
【表８】
2019528327.tif 000017
【図１】
2019528327.tif 000018
【図２】
2019528327.tif 000019
【図３】
2019528327.tif 000020
【図４】
2019528327.tif 000021
【図５】
2019528327.tif 000022
【図６】
2019528327.tif 000023
【図７】
2019528327.tif 000024
【図８】
2019528327.tif 000025
【図９】
2019528327.tif 000026
【図１０】
2019528327.tif 000027
【図１１】
2019528327.tif 000028
【図１２】
2019528327.tif 000029
【国際調査報告】
2019528327.tif 000030
2019528327.tif 000031